(57)【要約】【課題】電気デバイスのための低下された伝導度を有するポリマー組成物を提供する。【解決手段】（ａ）ポリオレフィン、（ｂ）任意的にパーオキシド、ここで、上記パーオキシドは、存在するならば、好ましくは３５ミリモル未満の−Ｏ−Ｏ−／ポリマー組成物ｋｇの量で存在する、および（ｃ）イオン交換剤を含むポリマー組成物。【選択図】なし
2014518908.tif 000002
【特許請求の範囲】
【請求項１】
（ａ）ポリオレフィン、
（ｂ）任意的にパーオキシド、ここで、上記パーオキシドは、存在するならば、好ましくは３５ミリモル未満の−Ｏ−Ｏ−／ポリマー組成物ｋｇの量で存在する、および
（ｃ）イオン交換剤
を含むポリマー組成物。
【請求項２】
ポリオレフィン（ａ）が、高圧法で製造されたポリエチレンであり、好ましくは、任意的に不飽和のＬＤＰＥホモポリマーまたはエチレンと１以上のコモノマーとの任意的に不飽和のＬＤＰＥコポリマーから選択される低密度ポリエチレン（ＬＤＰＥ）である、請求項１に記載のポリマー組成物。
【請求項３】
ポリオレフィン（ａ）が、不飽和ＬＤＰＥホモポリマーまたはエチレンと１以上のコモノマーとの不飽和ＬＤＰＥコポリマーから選択される不飽和ＬＤＰＥポリマーであり、より好ましくは、ビニル基を有する、不飽和ＬＤＰＥホモポリマーまたはエチレンと１以上のコモノマーとの不飽和ＬＤＰＥコポリマーであり、さらに好ましくは、不飽和ＬＤＰＥに存在するビニル基の総量が、本明細書の「測定法」に記載された「二重結合の量の測定法」にしたがって測定されるとき、０．０５超／炭素原子１０００個であり、より好ましくは０．０８超／炭素原子１０００個、さらにより好ましくは０．１１超／炭素原子１０００個である、請求項１または２に記載のポリマー組成物。
【請求項４】
ポリオレフィン（ａ）が、エチレンと少なくとも１の多不飽和コモノマーおよび任意的に１以上の他のコモノマーとの不飽和ＬＤＰＥコポリマーであり、好ましくは上記多不飽和コモノマーが、少なくとも８個の炭素原子を有しかつ複数の非共役二重結合の間に少なくとも４個の炭素原子を有する炭素直鎖からなり、かつ上記複数の非共役二重結合のうちの少なくとも１が末端にあるところのものであり、より好ましくは、上記多不飽和コモノマーがジエンであり、好ましくは、少なくとも８個の炭素原子を有し、第一の炭素−炭素二重結合が末端にあり、第二の炭素−炭素二重結合が第一のものに対して非共役の関係にあるジエンであり、さらにより好ましくは、Ｃ８〜Ｃ１４非共役ジエンまたはその混合物から選択されるジエンであり、より好ましくは、１，７−オクタジエン、１，９−デカジエン、１，１１−ドデカジエン、１，１３−テトラデカジエン、７−メチル−１，６−オクタジエン、９−メチル−１，８−デカジエン、またはそれらの混合物から選択されるジエンであり、さらにより好ましくは、１，７−オクタジエン、１，９−デカジエン、１，１１−ドデカジエン、１，１３−テトラデカジエン、またはそれらの任意の混合物から選択されるジエンである、請求項１〜３のいずれか１項に記載されたポリマー組成物。
【請求項５】
ポリオレフィン（ａ）が、０．２０超／炭素原子１０００個の総量で、さらにより好ましくは０．３０超／炭素原子１０００個のビニル基の総量を含有し、好ましくはビニル基の総量が４．０／炭素原子１０００個までである、請求項１〜４のいずれか１項に記載されたポリマー組成物。
【請求項６】
イオン交換剤（ｃ）が、無機イオン交換剤、より好ましくは無機アニオン交換剤であり、より好ましくは上記アニオン交換剤（ｃ）がアニオンをハロゲンと交換する（すなわちハロゲンを捕獲する）、好ましくは少なくとも塩素に基づく種と交換することができ、さらに好ましくは上記イオン交換剤（ｃ）がラメラ構造を有し、さらに好ましくはラメラ状のアニオン交換剤であり、好ましくはアニオン中間層を含有するラメラ状のアニオン交換剤であり、さらに好ましくは上記ラメラ状アニオン交換剤（ｃ）の上記中間層が、ポリマー組成物に存在するアニオン種と交換可能なＣＯ３２−アニオンを含む、請求項１〜５のいずれか１項に記載されたポリマー組成物。
【請求項７】
イオン交換剤（ｃ）が、交換可能なＣＯ３２−アニオンを含むアニオン中間層を含有する、ハイドロタルサイト型の、好ましくは合成ハイドロタルサイト型のアニオン交換剤である、請求項１〜６のいずれか１項に記載されたポリマー組成物。
【請求項８】
ポリマー組成物がイオン交換剤（ｃ）自体を、すなわち単品として、ポリマー組成物の総重量に基づいて、１重量％未満、好ましくは０．８重量％未満、好ましくは０．０００００１〜０．７重量％の量で含む、請求項１〜７のいずれか１項に記載されたポリマー組成物。
【請求項９】
パーオキシド（ｂ）がポリマー組成物に存在し、好ましくは３５ミリモル以下の−Ｏ−Ｏ−／ポリマー組成物ｋｇ、好ましくは３４ミリモル以下の−Ｏ−Ｏ−／ポリマー組成物ｋｇ、好ましくは３３ミリモル以下の−Ｏ−Ｏ−／ポリマー組成物ｋｇ、より好ましくは５．０〜３０ミリモルの−Ｏ−Ｏ−／ポリマー組成物ｋｇ、より好ましくは７．０〜３０ミリモルの−Ｏ−Ｏ−／ポリマー組成物ｋｇ、より好ましくは１０．０〜３０ミリモルの−Ｏ−Ｏ−／ポリマー組成物ｋｇの量で存在する、請求項１〜８のいずれか１項に記載されたポリマー組成物。
【請求項１０】
任意的におよび好ましくはパーオキシドによって架橋されたポリオレフィンを含む任意的におよび好ましくは架橋されたポリマー組成物の電気伝導を低下させる、すなわち低い電気伝導度を提供する方法において、
（ａ）ポリオレフィン、
（ｂ）任意的にパーオキシド、ここで上記パーオキシドは、存在するならば、好ましくは、３５ミリモル未満の−Ｏ−Ｏ−／ポリマー組成物ｋｇ、好ましくは３４ミリモル以下の−Ｏ−Ｏ−／ポリマー組成物ｋｇ、好ましくは３３ミリモル以下の−Ｏ−Ｏ−／ポリマー組成物ｋｇ、好ましくは３０ミリモル以下の−Ｏ−Ｏ−／ポリマー組成物ｋｇ、より好ましくは５．０〜３０ミリモルの−Ｏ−Ｏ−／ポリマー組成物ｋｇ、より好ましくは７．０〜３０ミリモルの−Ｏ−Ｏ−／ポリマー組成物ｋｇ、より好ましくは１０．０〜３０ミリモルの−Ｏ−Ｏ−／ポリマー組成物ｋｇの量で存在する、および
（ｃ）イオン交換剤
を一緒に混合することにより、請求項１〜９のいずれか１項に記載されたポリマー組成物を製造し、そして、任意的におよび好ましくは、ポリオレフィン（ａ）を上記パーオキシド（ｂ）の存在下で架橋する工程を含む、前記方法。
【請求項１１】
１以上の層によって囲まれた導体を含むケ−ブル、好ましくは電力ケーブル、より好ましくは架橋可能な電力ケーブル、好ましくは架橋可能な直流（ＤＣ）電力ケーブルにおいて、上記層の少なくとも１、好ましくは少なくとも絶縁層が、
（ａ）ポリオレフィン、
（ｂ）任意的におよび好ましくはパーオキシド、ここでさらに好ましくは上記パーオキシドの量が、３５ミリモル未満の−Ｏ−Ｏ−／ポリマー組成物ｋｇ、好ましくは３４ミリモル以下の−Ｏ−Ｏ−／ポリマー組成物ｋｇ、好ましくは３３ミリモル以下の−Ｏ−Ｏ−／ポリマー組成物ｋｇ、好ましくは３０ミリモル以下の−Ｏ−Ｏ−／ポリマー組成物ｋｇ、より好ましくは５．０〜３０ミリモルの−Ｏ−Ｏ−／ポリマー組成物ｋｇ、より好ましくは７．０〜３０ミリモルの−Ｏ−Ｏ−／ポリマー組成物ｋｇ、より好ましくは１０．０〜３０ミリモルの−Ｏ−Ｏ−／ポリマー組成物ｋｇである、および
（ｃ）イオン交換剤、
を含む請求項１〜９のいずれか１項に記載されたポリマー組成物を含む、好ましくは上記ポリマー組成物から成る、前記ケーブル。
【請求項１２】
少なくとも内側半導電層、絶縁層および外側半導電層によってこの順に囲まれた導体を含む、請求項１１に記載のケーブル、好ましくは架橋可能な電力ケーブル、好ましくは架橋可能な直流（ＤＣ）電力ケーブル、より好ましくは架橋可能なＨＶＤＣまたはＥＨＶＤＣ電力ケーブルにおいて、少なくとも１の層、好ましくは上記絶縁層が、
（ａ）ポリオレフィン、
（ｂ）任意的におよび好ましくはパーオキシド、ここでさらに好ましくは上記パーオキシドの量が、３５ミリモル未満の−Ｏ−Ｏ−／ポリマー組成物ｋｇ、好ましくは３４ミリモル以下の−Ｏ−Ｏ−／ポリマー組成物ｋｇ、好ましくは３３ミリモル以下の−Ｏ−Ｏ−／ポリマー組成物ｋｇ、好ましくは３０ミリモル以下の−Ｏ−Ｏ−／ポリマー組成物ｋｇ、より好ましくは５．０〜３０ミリモルの−Ｏ−Ｏ−／ポリマー組成物ｋｇ、より好ましくは７．０〜３０ミリモルの−Ｏ−Ｏ−／ポリマー組成物ｋｇ、より好ましくは１０．０〜３０ミリモルの−Ｏ−Ｏ−／ポリマー組成物ｋｇである、および
（ｃ）イオン交換剤、
を含む請求項１〜９のいずれか１項に記載されたポリマー組成物を含む、好ましくは上記ポリマー組成物から成る、前記ケーブル。
【請求項１３】
ケーブル、好ましくは電力ケーブル、好ましくは直流（ＤＣ）電力ケーブル、より好ましくはＨＶＤＣまたはＥＨＶＤＣ電力ケーブルが、パーオキシド（ｂ）によって架橋されており、かつ少なくとも１の層が、
（ａ）ポリオレフィン、
（ｂ）３５ミリモル未満の−Ｏ−Ｏ−／ポリマー組成物ｋｇの量のパーオキシド、好ましくは３４ミリモル以下の−Ｏ−Ｏ−／ポリマー組成物ｋｇ、好ましくは３３ミリモル以下の−Ｏ−Ｏ−／ポリマー組成物ｋｇ、好ましくは３０ミリモル以下の−Ｏ−Ｏ−／ポリマー組成物ｋｇ、より好ましくは５．０〜３０ミリモルの−Ｏ−Ｏ−／ポリマー組成物ｋｇ、より好ましくは７．０〜３０ミリモルの−Ｏ−Ｏ−／ポリマー組成物ｋｇ、より好ましくは１０．０〜３０ミリモルの−Ｏ−Ｏ−／ポリマー組成物ｋｇの量のパーオキシド、および
（ｃ）イオン交換剤、
を架橋前に含む請求項１〜９のいずれか１項に記載されたポリマー組成物を含む、好ましくは上記ポリマー組成物から成る、請求項１１または１２に記載のケーブル。
【請求項１４】
ケーブルを製造する方法において、上記方法が、
（ａ）ポリマー組成物を用意し、そして混合する、好ましくは押出機中で溶融混合すること、
（ｂ）工程（ａ）で得られたポリマー組成物の溶融混合物を、好ましくは（共）押出によって、導体上に施与して、１以上の層を、好ましくは少なくとも絶縁層を形成すること、および
（ｃ）任意的におよび好ましくは、上記少なくとも１の層、好ましくは上記絶縁層中の少なくともポリマー組成物を架橋すること
を含み、ここで、上記少なくとも１の層、好ましくは上記絶縁層が、
（ａ）ポリオレフィン、
（ｂ）任意的におよび好ましくはパーオキシド、ここでさらに好ましくは上記パーオキシドの量が、３５ミリモル未満の−Ｏ−Ｏ−／ポリマー組成物ｋｇ、好ましくは３４ミリモル以下の−Ｏ−Ｏ−／ポリマー組成物ｋｇ、好ましくは３３ミリモル以下の−Ｏ−Ｏ−／ポリマー組成物ｋｇ、好ましくは３０ミリモル以下の−Ｏ−Ｏ−／ポリマー組成物ｋｇ、より好ましくは５．０〜３０ミリモルの−Ｏ−Ｏ−／ポリマー組成物ｋｇ、より好ましくは７．０〜３０ミリモルの−Ｏ−Ｏ−／ポリマー組成物ｋｇ、より好ましくは１０．０〜３０ミリモルの−Ｏ−Ｏ−／ポリマー組成物ｋｇである、および
（ｃ）イオン交換剤、
を含む請求項１〜９のいずれか１項に記載されたポリマー組成物を含む、好ましくは上記ポリマー組成物から成る、前記方法。
【請求項１５】
内側半導電層、絶縁層および外側半導電層によってこの順に囲まれた導体を含む電力ケ−ブル、好ましくはＤＣ電力ケーブル、より好ましくはＨＶＤＣ電力ケーブルを製造するための請求項１４に記載の方法において、上記方法が、
（ａ）内側半導電層のための、ポリマー、カーボンブラックおよび任意的に更なる成分を含む第一の半導電性組成物を用意しそして混合する、好ましくは押出機で溶融混合すること、
絶縁層のための絶縁性組成物を用意しそして混合する、好ましくは押出機で溶融混合すること、
外側半導電層のための、ポリマー、カーボンブラックおよび任意的に更なる成分を含む第二の半導電性組成物を用意しそして混合する、好ましくは押出機中で溶融混合すること、
（ｂ）内側半導電層を形成するための、工程（ａ）で得られた第一の半導電性組成物の溶融混合物、
絶縁層を形成するための、工程（ａ）で得られた絶縁性組成物の溶融混合物、および
外側半導電層を形成するための、工程（ａ）で得られた第二の半導電性組成物の溶融混合物
を導体上に、好ましくは共押出によって、施与すること、および
（ｃ）任意的におよび好ましくは、得られたケーブルの絶縁層の絶縁性組成物、内側半導電層の第一の半導電性組成物および外側半導電層の第二の半導電性組成物の１以上を、好ましくは少なくとも絶縁層の絶縁性組成物を、より好ましくは絶縁層の絶縁性組成物、内側半導電層の第一の半導電性組成物および外側半導電層の第二の半導電性組成物を架橋条件で架橋すること、
を含み、少なくとも上記絶縁性組成物が、
（ａ）ポリオレフィン、
（ｂ）任意的におよび好ましくはパーオキシド、ここでさらに好ましくは上記パーオキシドの量が、３５ミリモル未満の−Ｏ−Ｏ−／ポリマー組成物ｋｇ、好ましくは３４ミリモル以下の−Ｏ−Ｏ−／ポリマー組成物ｋｇ、好ましくは３３ミリモル以下の−Ｏ−Ｏ−／ポリマー組成物ｋｇ、好ましくは３０ミリモル以下の−Ｏ−Ｏ−／ポリマー組成物ｋｇ、より好ましくは５．０〜３０ミリモルの−Ｏ−Ｏ−／ポリマー組成物ｋｇ、より好ましくは７．０〜３０ミリモルの−Ｏ−Ｏ−／ポリマー組成物ｋｇ、より好ましくは１０．０〜３０ミリモルの−Ｏ−Ｏ−／ポリマー組成物ｋｇである、および
（ｃ）イオン交換剤、
を含む請求項１〜９のいずれか１項に記載されたポリマー組成物を含む、好ましくは上記ポリマー組成物から成る、前記方法。
【請求項１６】
（ａ）ポリオレフィン、
（ｂ）任意的にパーオキシド、ここで、上記パーオキシドは、存在するならば、３５ミリモル未満の−Ｏ−Ｏ−／ポリマー組成物ｋｇの量で存在する、および
（ｃ）イオン交換剤、
を含む請求項１〜９のいずれか１項に記載されたポリマー組成物を、該ポリマー組成物を含む電気デバイスまたは通信デバイスを製造するために、好ましくは電気デバイスまたは通信デバイスの絶縁体を製造するために使用する方法。
【発明の詳細な説明】
【技術分野】
【０００１】
本発明は、電気デバイスまたは通信デバイス、好ましくはケーブルの層、好ましくは電力ケーブルの層、より好ましくは直流（ＤＣ）電力ケーブルの層を製造するためのポリマー組成物、上記ポリマー組成物を含みそして任意的に架橋可能であり、その後架橋されるケーブル、好ましくは電力ケーブル、より好ましくは直流（ＤＣ）電力ケーブル、ならびに上記ケーブルの製造法に関する。
【背景技術】
【０００２】
ポリオレフィンは、ポリマーが高い機械的および／または電気的要求を満たさなければならないところの要求の厳しいポリマー用途において広く使用されている。例えば電力ケーブル用途、特に中電圧（ＭＶ）および特に高電圧（ＨＶ）および超高電圧（ＥＨＶ）のケーブル用途では、ポリマー組成物の電気特性が特に重要である。さらに、重要な電気特性は、交流（ＡＣ）ケーブル用途と直流（ＤＣ）ケーブル用途との間の場合のように種々のケーブル用途において異なり得る。
【０００３】
ケーブルの架橋
典型的な電力ケーブルは、少なくとも内側半導電層、絶縁層および外側半導電層によってこの順に囲まれた導体を含む。ケーブルは通常、導体上に上記層を押し出すことによって製造される。上記層の１以上におけるポリマー物質はその後、通常は架橋されて、ケーブルの層におけるポリマーの、例えば耐熱性、変形耐性、クリープ特性、機械的強度、耐薬品性および耐摩耗性を改善する。ポリマーの架橋反応では、ポリマー間の架橋（橋）が主に形成される。架橋は、例えばフリーラジカル発生化合物、例えばパーオキシドを使用して行われ得る。フリーラジカル発生剤は典型的に、導体上での層の押出の前に層物質に入れられる。層状ケーブルの形成後、ケーブルは次いで、架橋工程に付されてラジカル形成およびそれによって架橋反応を開始する。パーオキシドは、特にポリマー工業における上記ポリマー変性のために使用されるごく普通のフリーラジカル発生化合物である。パーオキシドの得られる分解生成物は、揮発性の副生物を含み得、それは望ましくない。なぜならば、それは、有害であり得、そしてケーブルの電気特性に負の影響を有し得るからである。したがって、揮発性の分解生成物、例えばメタン（例えばジクミルパーオキシドが使用される場合）は、慣用的に最小に減少され、または架橋および冷却工程後に除去される。そのような除去工程は、一般に脱ガス工程として知られる。脱ガス工程は、時間とエネルギーを消費し、したがって、ケーブル製造工程において高コストを要する操作である。
【０００４】
また、使用されるケーブル製造ラインおよび所望の製造速度は、より大きいサイズの電力ケーブルを製造するときには特に、ケーブル物質に制限をもたらし得る。さらに、ケーブル層におけるポリマーの架橋速度よび架橋度は特に、ケーブル製造中に生じる望ましくない垂れの問題を最小にするまたは回避するために十分であるべきであり、ケーブルが例えば、（特に、より厚い構成のための）カテナリー連続加硫（ＣＣＶ）ラインにおいて製造されるときには特にそうである。上記ＣＣＶラインは、当該分野において周知の加硫ライン型であり、文献に記載されている。
【０００５】
電気伝導度
ＤＣ電気伝導度は、例えば高電圧直流（ＨＶＤＣ）ケーブル用絶縁性物質のための、重要な物性である。第一に、この特性の強い温度および電場依存性は、電場に影響を及ぼすであろう。第二の問題は、内側半導電層と外側半導電層との間を流れる漏えい電流によって絶縁体内に熱が発生することである。この漏えい電流は、電場および絶縁体の電気伝導度に依存する。絶縁性物質の高い伝導度は、高い応力／高い温度条件下で熱暴走をすら招き得る。従って、上記伝導度は、熱暴走を回避するのに十分低くなければならない。
【０００６】
したがって、ＨＶＤＣケーブルでは、絶縁体が、漏えい電流によって加熱される。特定のケーブル設計の場合には、上記加熱が絶縁体の伝導度ｘ（電場）２に比例する。すなわち、電圧が増加すると、はるかにより多くの熱が発生するであろう。
【発明の概要】
【発明が解決しようとする課題】
【０００７】
電力ケーブル、好ましくは直流（ＤＣ）電力ケーブルの電圧を増加するための高い要求があり、したがって、低下された伝導度を有する代替のポリマー組成物を見出すための連続した要求がある。そのようなポリマー組成物はまた、好ましくは、要求が高い電力ケーブル態様のために要求される良好な機械的特性を有するべきである。
【課題を解決するための手段】
【０００８】
発明の記載
本発明は、
（ａ）ポリオレフィン、
（ｂ）任意的にパーオキシド、ここで、上記パーオキシドは、存在するならば、３５ミリモル未満の−Ｏ−Ｏ−／ポリマー組成物ｋｇの量で存在する、および
（ｃ）イオン交換剤
を含むポリマー組成物を提供する。
【図面の簡単な説明】
【０００９】
【図１】図１は、イオン交換剤（ｃ）としての好ましいアニオン交換剤のラメラ構造を示す模式的部分図である。
【発明を実施するための形態】
【００１０】
図１は、イオン交換剤（ｃ）としての好ましいアニオン交換剤のラメラ構造を一般的に示すための、２つのラメラおよびそれらの間の中間層の模式的部分図である。安定なラメラ層は連続層として示され、丸形の種は、中間層の交換可能なアニオンを示す。
【００１１】
予期せぬことに、上記または下記で定義されるように、ポリオレフィン（ａ）がイオン交換剤（ｃ）と一緒にされ、そして任意的に、パーオキシド（ｂ）（例えば、周知のジクミルパーオキシド）を使用して架橋されると、ポリマー組成物の電気ＤＣ伝導度が著しく低下される、すなわち著しく低くなる。
【００１２】
何ら理論に縛られることなく、イオン交換剤（ｃ）が、電気ＤＣ伝導度を悪くする（増加させる）イオン種、例えば、ポリオレフィン（ａ）に存在し得る有害なアニオン種、例えば塩素を捕獲すると考えられる。
【００１３】
したがって、上記ポリマー組成物は、電気用途および通信用途、好ましくはワイヤおよびケーブル用途、特に電力ケーブル層のために非常に望ましい。さらに、本発明のポリマー組成物は、低下された、すなわち低い電気ＤＣ伝導度として表わされる電気特性を有し、それによって、例えば、電力ケーブルの、特にＤＣ電力ケーブルの絶縁層における、望ましくない熱形成が最小にされ得る。したがって、本発明は、ケーブルに特に有利である。
【００１４】
本発明はさらに、上記または下記で定義される、
（ａ）ポリオレフィン、
（ｂ）任意的にパーオキシド、ここで、上記パーオキシドは、存在するならば、３５ミリモル未満の−Ｏ−Ｏ−／ポリマー組成物ｋｇの量で存在する、および
（ｃ）イオン交換剤
を含むポリマー組成物を、上記ポリマー組成物を含む電気デバイスまたは通信デバイスを製造するために、好ましくは電気デバイスまたは通信デバイスの絶縁体を製造するために使用する方法を提供する。そのようなデバイスは、例えばケーブル、ケーブル用途における末端ジョイントなどのジョイント、キャパシタ膜などである。本発明の最も好ましい使用方法は、上記ポリマー組成物を、ケーブルの層を製造するために使用する方法である。
【００１５】
本発明のポリマー組成物はまた、以下において短く「ポリマー組成物」と呼ばれる。上記で定義されたその成分はまた、以下において短く「ポリオレフィン（ａ）」、「パーオキシド（ｂ）」および「イオン交換剤（ｃ）」とそれぞれ呼ばれる。表現「３５ミリモル未満の−Ｏ−Ｏ−／ポリマー組成物ｋｇの量で」は、パーオキシドが存在する、すなわち特定量のパーオキシドがポリマー組成物に添加されることを意味する。
【００１６】
好ましくは、本発明のポリマー組成物は架橋可能である。「架橋可能な」は、ケーブル層が、その最終用途での使用の前に架橋され得ることを意味する。架橋可能なポリマー組成物は、ポリオレフィン（ａ）、イオン交換剤（ｃ）および、上記、下記または特許請求の範囲で定義された量のパーオキシド（ｂ）を含む。さらに、架橋されたポリマー組成物または架橋されたポリオレフィン（ａ）は、架橋の前にポリマー組成物に存在する、特許請求の範囲に記載された量のパーオキシド（ｂ）を使用してラジカル反応によって架橋される。架橋されたポリマー組成物は、当該分野で周知のように、典型的な網目構造、特にポリマー間の架橋（橋）を有する。当業者に明らかなように、架橋されたポリマーは、本明細書に記載されまたは本明細書から明らかなように、架橋の前または後にポリマー組成物またはポリオレフィン（ａ）に存在する特徴を有し得、そして本明細書においてそのように定義される。例えば、ポリマー組成物におけるパーオキシドの存在および量またはポリオレフィン成分（ａ）の種類および組成特性、例えばＭＦＲ、密度および／または不飽和度は、特に断らない限り、架橋前に定義され、架橋後の特徴、例えば電気伝導度は、架橋されたポリマー組成物から測定される。
【００１７】
本発明はさらに、架橋されたポリオレフィン（ａ）を含む架橋されたポリマー組成物を提供する。ここで、上記ポリマー組成物は、架橋前に（すなわち架橋される前に）、
（ａ）ポリオレフィン、
（ｂ）パーオキシド、好ましくは３５ミリモル未満の−Ｏ−Ｏ−／ポリマー組成物ｋｇの量のパーオキシド、および
（ｃ）イオン交換剤
を含む。
【００１８】
本発明のポリマー組成物がパーオキシド（ｂ）を含むのが最も好ましい。したがって、本発明の架橋されたポリマー組成物が好ましく、そして、上記または下記で定義される量のパーオキシド（ｂ）による架橋によって得られ得る。
【００１９】
本発明はさらに、イオン交換剤（ｃ）の存在下で３５ミリモル未満の−Ｏ−Ｏ−／ポリマー組成物ｋｇの量のパーオキシド（ｂ）によって架橋されたポリオレフィン（ａ）を含む架橋されたポリマー組成物を提供する。
【００２０】
表現「架橋によって得られ得る」、「によって架橋される」および「架橋されたポリマー組成物」は、本明細書において交換可能に使用され、そしてカテゴリー「プロダクトバイプロセス」を、すなわち生成物が、下記で説明される架橋工程故の技術的特徴を有することを意味する。
【００２１】
単位「ミリモル−Ｏ−Ｏ−／ポリマー組成物ｋｇ」は、本明細書において、架橋前のポリマー組成物を用いて測定されるとき、ポリマー組成物１ｋｇ当たりのパーオキシド官能基の含量（ミリモル）を意味する。例えば、３５ミリモルの−Ｏ−Ｏ−／ポリマー組成物ｋｇは、ポリマー組成物の総重量（１００重量％）に基づいて周知のジクミルパーオキシド０．９５重量％に相当する。
【００２２】
「架橋されたポリマー組成物」はまた、本明細書において短く「ポリマー組成物」と言う。また、「架橋可能なポリマー組成物」はまた、本明細書において短く「ポリマー組成物」と言う。意味は、文脈から明らかである。
【００２３】
電気伝導度は、本明細書において、「測定法」に記載されたＤＣ伝導度法に従って測定される。本明細書において交換可能に使用される「低下された」または「低い」電気伝導度は、ＤＣ伝導度法によって得られる値が低い、すなわち低下されたことを意味する。
【００２４】
好ましいポリオレフィン（ａ）は、高圧法（ＨＰ）で製造されたポリエチレンである。ポリオレフィン（ａ）は、その好ましいサブ群を含めて、下記または特許請求の範囲でより詳細に記載される。
【００２５】
ポリマー組成物のイオン交換剤（ｃ）について：
本発明のポリマー組成物のイオン交換剤（ｃ）は、ポリマー組成物にそれ自体を、すなわち単品（neat）として添加され、または添加剤製造者によって供給された添加剤組成物として添加され得る。添加剤組成物は、例えば担体物質、例えば担体ポリマー、および任意的に更なる添加剤を含み得る。さらに、そのようなイオン交換剤（ｃ）またはその添加剤組成物は、ポリマー組成物にそれ自体を、例えば添加剤製造者によって供給されたままで添加され得、または更なる担体物質中で、例えばポリマー担体中で、例えばいわゆるマスターバッチ（ＭＢ）で添加され得る。下記および特許請求の範囲に与えられるイオン交換剤（ｃ）の量は、ポリマー組成物の総重量（量）（１００重量％）に基づいて、上記イオン交換剤（ｃ）自体の、すなわち単品としての重量（量）である。
【００２６】
本発明のポリマー組成物のイオン交換剤（ｃ）は、好ましくは無機イオン交換剤、より好ましくは無機アニオン交換剤である。さらに好ましくはアニオン交換剤（ｃ）が、アニオンをハロゲンと交換する（すなわちハロゲンを捕獲する）ことができ、好ましくはアニオンを少なくとも塩素に基づく種と交換することができる。さらに好ましくは、イオン交換剤（ｃ）がラメラ構造を有する。
【００２７】
イオン交換剤（ｃ）の好ましい実施態様は、ラメラ状のアニオン交換剤、好ましくはアニオン中間層を有するラメラ状のアニオン交換剤である。好ましいラメラ状のイオン交換剤（ｃ）は、安定なホスト格子を形成する複数のラメラ層を有し、交換可能なアニオン中間層が上記複数のラメラの間にある。ここで、アニオン中間層は、上記中間層が、ラメラ層に弱く結合しかつポリマー組成物のポリマー（ａ）中に存在するアニオン種と交換可能なアニオンを含有することを意味する。図１は、好ましいイオン交換剤（ｃ）としてのアニオン交換剤のラメラ構造（２のラメラとそれらの間の中間層を示す模式的部分図）を一般的に示す。この好ましい実施態様では、ラメラ状のアニオン交換剤（ｃ）の中間層が好ましくは、ポリマー組成物中に、例えばポリオレフィン（ａ）中に存在するアニオン種と交換可能なＣＯ３２−アニオンを含有する。さらに、この好ましい実施態様では、安定なラメラが好ましくは、例えばＭｇ、Ａｌ、Ｆｅ、Ｃｒ、Ｃｕ、ＮｉまたはＭｎカチオンに基づく種、またはそれらの混合物から選択される、より好ましくは少なくともＭｇ２+カチオンに基づく種から選択される、より好ましくはＭｇ２+およびＡｌ３+カチオンに基づく種から選択されるカチオン種を含有する。
【００２８】
この好ましい実施態様では、最も好ましいイオン交換剤（ｃ）が、ハイドロタルサイト型のラメラ状のアニオン交換剤、好ましくは、交換可能なＣＯ３２−アニオンを含むアニオン中間層を有する合成ハイドロタルサイト型のラメラ状のアニオン交換剤、さらにより好ましくは一般式ＭｇｘＲy（３＋）（ＯＨ）ｚ（ＣＯ３）ｋ・ｎＨ２Ｏ（Ｒ（３＋）＝Ａｌ、ＣｒまたはＦｅ、好ましくはＡｌである）を有する合成ハイドロタルサイト型のラメラ状のアニオン交換剤である。上記一般式において、好ましくはｘが４〜６であり、ｙが２であり、ｚが６〜１８であり、ｋが１であり、ｎが３〜４である。上記比は、例えば結晶水などの量に依存して変わり得ることが明らかである。非制限的例として、一般式Ｍｇ６Ｒ２（３＋）（ＯＨ）１６ＣＯ３・４Ｈ２Ｏ（Ｒ（３＋）＝Ａｌ、ＣｒまたはＦｅ、好ましくはＡｌである）が挙げられ得る。
【００２９】
さらに、この好ましい実施態様では、イオン交換剤（ｃ）、好ましくは上記、下記または特許請求の範囲において特定されたハイドロタルサイトが、周知のように改変され得る、例えば表面処理され得る。
【００３０】
本発明に適するイオン交換剤（ｃ）は、例えば市販されている。好ましいイオン交換剤（ｃ）のうち、市販されている合成ハイドロタルサイト（ＩＵＰＡＣ名：ジアルミニウムヘキサマグネシウムカーボネートヘキサデカヒドロキシド、ＣＡＳ番号１１０９７−５９−９）が挙げられ得、例えばKisuma  ChemicalsからＤＨＴ−４Ｖの商品名で供給されている。
【００３１】
上述したように、任意的なおよび好ましいパーオキシド（ｂ）がポリマー組成物中に、少なくとも２．０ミリモルの−Ｏ−Ｏ−／ポリマー組成物ｋｇ、好ましくは少なくとも３．０ミリモルの−Ｏ−Ｏ−／ポリマー組成物ｋｇ、より好ましくは少なくとも４．０ミリモルの−Ｏ−Ｏ−／ポリマー組成物ｋｇの量で存在する。より好ましくは、本発明の好ましい架橋されたポリマー組成物が、架橋前に、パーオキシド（ｂ）を３４ミリモル以下の−Ｏ−Ｏ−／ポリマー組成物ｋｇ、好ましくは３３ミリモル以下の−Ｏ−Ｏ−／ポリマー組成物ｋｇ、より好ましくは５．０〜３０ミリモルの−Ｏ−Ｏ−／ポリマー組成物ｋｇ、より好ましくは７．０〜３０ミリモルの−Ｏ−Ｏ−／ポリマー組成物ｋｇ、より好ましくは１０．０〜３０ミリモルの−Ｏ−Ｏ−／ポリマー組成物ｋｇ、さらにより好ましくは１５〜３０ミリモルの−Ｏ−Ｏ−／ポリマー組成物ｋｇの量で含む。パーオキシド（ｂ）含量は所望の架橋レベルに依存し、１実施態様では、架橋前のパーオキシド（ｂ）含量が、さらに好ましくは１７〜２９ミリモルの−Ｏ−Ｏ−／ポリマー組成物ｋｇであるのが望ましい。さらに、ポリオレフィン（ａ）が不飽和であり得、パーオキシド（ｂ）含量が上記不飽和度に依存し得る。
【００３２】
より好ましくは、本発明の架橋されたポリマー組成物が、「測定法」に記載されたＤＣ伝導度法にしたがって測定されたとき、架橋後に＜０．０１（ＤＣ伝導度測定によって検出できない、より低い値）〜１００ｆＳ／ｍ、より好ましくは＜０．０１〜９０ｆＳ／ｍ、より好ましくは＜０．０１〜８０ｆＳ／ｍ、より好ましくは＜０．０１〜７０ｆＳ／ｍ、より好ましくは＜０．０１〜６０ｆＳ／ｍ、より好ましくは＜０．０１〜５０ｆＳ／ｍ、より好ましくは＜０．０１〜３０ｆＳ／ｍ、より好ましくは＜０．０１〜２０ｆＳ／ｍ、より好ましくは０．０１〜１５ｆＳ／ｍ、最も好ましくは、０．０５〜１０ｆＳ／ｍ、さらに最も好ましくは１．０〜１０ｆＳ／ｍの電気伝導度を有する。
【００３３】
さらに、本発明のポリマー組成物の電気伝導度は、架橋後に揮発性副生物を除去しなくても、すなわち脱ガスしなくても、慣用の量のパーオキシドで架橋された脱ガスされていないポリマー組成物の電気伝導度と比較して、驚くほど低い。したがって、所望により、本発明のポリマー組成物を含む架橋されたケーブルの脱ガス工程がかなり短縮され得、および／またはケーブル製造中に、要求のあまり厳しくない条件で行われ得、それは製造効率を当然改善する。したがって、所望ならば、ケーブル製造中の脱ガス工程が短縮され得る。
【００３４】
さらに予期せぬことに、パーオキシド（ｂ）含量が、電力ケーブル層のために重要である、得られた架橋されたポリマー組成物の機械的特性を犠牲にすることなく、低下され得る。すなわち、予期せぬことに、本発明のポリマー組成物の低下された電気伝導度に加えて、ＰＥＮＴ（ペンシルバニアノッチ試験）から選択される機械的特性の１以上、より好ましくは全部、ならびに破断時応力および破断時歪みとして表わされる引張特性の１または両方が、適したままであり、またはケーブル層において使用される従来の架橋されたポリマー組成物の機械的特性と少なくとも同様のレベルのままである。改善された電気伝導度と良好な機械的特性との間の有利なバランスの理由は、完全には理解されない。何ら理論に縛られることなく、上記理由の１つは、慣用の濃度のパーオキシドを用いて得られた結晶化度と比較して、架橋されたポリマーの予期せぬほど高い結晶化度（％）が維持されることであり得る。したがっておよびさらに好ましくは、本発明のポリマー組成物が、電気特性と機械的特性との間の予期せぬバランスを有し、それは、例えばＤＣ電力ケーブルに、および驚くべきことにＨＶＤＣまたはＥＨＶＤＣ電力ケーブルに非常に有利である。
【００３５】
したがって、本発明の好ましい架橋されたポリマー組成物は、さらに好ましくは、「測定法」に記載されたように、ＰＥＮＴ試験に従って２ＭＰａの荷重下で７０℃のエージング温度で測定されるとき、２００時間以上、好ましくは４００時間以上のＰＥＮＴ寿命を有する。ＰＥＮＴは、低速亀裂成長耐性を示し、値が高いほど、上記耐性が良好である。
【００３６】
さらに好ましくは、本発明の好ましい架橋されたポリマー組成物が有利な引張特性を有する。この特性は、本明細書において破断時応力または破断時歪みとして表わされ、それらの各々は、ＩＳＯ５２７−２：１９９３に従う引張試験法にしたがってサンプル形状５Ａを使用して測定されるとき、２つの温度で定義される。
【００３７】
したがって、本発明の架橋されたポリマー組成物は、その電気特性および好ましい機械的特性を決定するために使用される。架橋されたポリマー組成物のそれぞれのサンプル作製は、下記の「測定法」に記載される。
【００３８】
さらに、電気ＤＣ伝導度は非常に低いが、好ましいパーオキシド（ｂ）の含量は上記、下記または特許請求の範囲で定義されるように非常に低く、そして更に驚くべきことに、ワイヤおよびケーブル用途に必要とされる非常に良好な機械的特性が維持され得る。
【００３９】
本発明のポリマー組成物の低い電気伝導度は、特に電力ケーブルに非常に有利であり、そして、低い電気ＤＣ伝導度故に、直流（ＤＣ）電力ケーブル、好ましくは低電圧（ＬＶ）、中電圧（ＭＶ）、高電圧（ＨＶ）または超高電圧（ＥＨＶ）ＤＣケーブル、より好ましくは任意の電圧、好ましくは３６ｋＶ超で作動するＤＣ電力ケーブル、例えばＨＶＤＣケーブルのために好ましい。
【００４０】
本発明はさらに、１以上の層によって囲まれた導体を含むケーブル、好ましくは電力ケーブル、より好ましくは電力ケーブル、さらにより好ましくは直流（ＤＣ）電力ケーブルを提供し、ここで、上記層の少なくとも１が、上記、下記または特許請求の範囲で定義された、
（ａ）ポリオレフィン、
（ｂ）任意的におよび好ましくはパーオキシド、ここで、上記パーオキシドは、好ましくは存在し、より好ましくは、３５ミリモル未満の−Ｏ−Ｏ−／ポリマー組成物ｋｇの量で存在する、および
（ｃ）イオン交換剤
を含むポリマー組成物を含み、好ましくは上記ポリマー組成物から成る。上記ケーブルの上記少なくとも１の層が絶縁層であるのが好ましい。
【００４１】
より好ましくは、本発明は、少なくとも内側半導電層、絶縁層および外側半導電層によってこの順に囲まれた導体を含む電力ケーブル、好ましくは直流（ＤＣ）電力ケーブル、より好ましくはＨＶＤＣまたはＥＨＶＤＣ電力ケーブルに向けられ、ここで、少なくとも１の層、好ましくは上記絶縁層が、上記、下記または特許請求の範囲で定義された、
（ａ）ポリオレフィン、
（ｂ）任意的におよび好ましくはパーオキシド、ここで、上記パーオキシドは、好ましくは存在し、より好ましくは、３５ミリモル未満の−Ｏ−Ｏ−／ポリマー組成物ｋｇの量で存在する、および
（ｃ）イオン交換剤
を含む本発明のポリマー組成物を含み、好ましくは上記ポリマー組成物から成る。
【００４２】
本発明のケーブルは架橋可能であるのが好ましい。本発明はさらに、１以上の層によって囲まれた導体を含む架橋された電力ケーブル、好ましくは架橋された直流（ＤＣ）電力ケーブルに向けられ、ここで、上記層の少なくとも１が、ポリオレフィン（ａ）およびイオン交換剤（ｃ）を含む架橋されたポリマー組成物を含み、好ましくは上記ポリマー組成物から成り、上記ポリマー組成物は、上記、下記または特許請求の範囲で定義された、３５ミリモル未満の−Ｏ−Ｏ−／ポリマー組成物ｋｇの量のパーオキシド（ｂ）で架橋されている（すなわち、架橋によって得られた）。より好ましくは、本発明は、少なくとも内側半導電層、絶縁層および外側半導電層によってこの順に囲まれた導体を含む架橋された電力ケーブル、好ましくは架橋された直流（ＤＣ）電力ケーブル、より好ましくは架橋されたＨＶＤＣまたはＥＨＶＤＣ電力ケーブルに向けられ、ここで、少なくとも１の層、好ましくは上記絶縁層が、
（ａ）ポリオレフィン、
（ｂ）３５ミリモル未満の−Ｏ−Ｏ−／ポリマー組成物ｋｇの量のパーオキシド、および
（ｃ）イオン交換剤
を架橋前に含む架橋されたポリマー組成物を含み、好ましくは上記ポリマー組成物から成り、ポリオレフィン（ａ）が上記（ｂ）パーオキシドによって架橋されている。
【００４３】
本発明はさらに、ポリオレフィンを含み、任意的におよび好ましくはパーオキシドによって架橋された、任意的におよび好ましくは架橋されたポリマー組成物の電気伝導を低下させる、すなわち低い電気伝導度を提供する方法に向けられ、ここで上記方法は、
（ａ）ポリオレフィン、
（ｂ）任意的におよび好ましくはパーオキシド、ここで上記パーオキシドは、存在するならば、好ましくは、３５ミリモル未満の−Ｏ−Ｏ−／ポリマー組成物ｋｇ、好ましくは３４ミリモル以下の−Ｏ−Ｏ−／ポリマー組成物ｋｇ、好ましくは３３ミリモル以下の−Ｏ−Ｏ−／ポリマー組成物ｋｇ、好ましくは３０ミリモル以下の−Ｏ−Ｏ−／ポリマー組成物ｋｇ、より好ましくは５．０〜３０ミリモルの−Ｏ−Ｏ−／ポリマー組成物ｋｇ、より好ましくは７．０〜３０ミリモルの−Ｏ−Ｏ−／ポリマー組成物ｋｇ、より好ましくは１０．０〜３０ミリモルの−Ｏ−Ｏ−／ポリマー組成物ｋｇの量で存在する、および
（ｃ）イオン交換剤
を一緒に混合することによって、特許請求の範囲で定義されたポリマー組成物を製造し、そして、任意的におよび好ましくはポリオレフィン（ａ）を上記パーオキシド（ｂ）の存在下で架橋する工程を含む。
【００４４】
より好ましくは、本発明は、少なくとも絶縁層によって囲まれた、好ましくは少なくとも内側半導電層、絶縁層および外側半導電層によってこの順に囲まれた導体を含む、任意的におよび好ましくは架橋された電力ケーブル、好ましくは任意的におよび好ましくは架橋された直流（ＤＣ）電力ケーブル、より好ましくは任意的におよび好ましくは架橋されたＨＶＤＣまたはＥＨＶＤＣ電力ケーブルの任意的におよび好ましくは架橋されたポリマー組成物の電気伝導度を低下させる方法に向けられ、ここで、少なくとも上記絶縁層が、上記、下記または特許請求の範囲で定義された、
（ａ）ポリオレフィン、
（ｂ）任意的におよび好ましくはパーオキシド、ここで、上記パーオキシドは、好ましくは存在し、より好ましくは、３５ミリモル未満の−Ｏ−Ｏ−／ポリマー組成物ｋｇの量で存在する、および
（ｃ）イオン交換剤
を含むポリマー組成物を含み、任意的におよび好ましくはポリオレフィン（ａ）がパーオキシド（ｂ）の存在下で架橋される。
【００４５】
本発明はまた、上記または下記で定義された、ケーブル、好ましくは電力ケーブル、より好ましくは架橋可能なおよび架橋された電力ケーブル、好ましくは架橋可能なおよび架橋された直流（ＤＣ）電力ケーブルを製造する方法に向けられる。
【００４６】
本発明はさらに、上記、下記または特許請求の範囲で定義された、
（ａ）高圧法で製造されたポリエチレンであるポリオレフィン、
（ｂ）任意的にパーオキシド、ここで、上記パーオキシドは、存在するならば、好ましくは、３５ミリモル未満の−Ｏ−Ｏ−／ポリマー組成物ｋｇの量で存在する、および
（ｃ）イオン交換剤
を含むポリマー組成物のサブ群を提供する。
【００４７】
本発明のポリマー組成物（非架橋のポリマー組成物および架橋されたポリマー組成物を包含する）またはその成分のための、上記または下記で定義された、上記特性、さらなる特性、変形および実施態様のさらなる好ましいサブ群は、本発明の、電気伝導度を低下させる方法に、電力ケーブル、好ましくは架橋可能なおよび架橋されたＤＣ電力ケーブルに、ならびに電力ケーブル、好ましくは架橋可能なおよび架橋されたＤＣ電力ケーブルを製造する方法に等しくかつ独立して当てはまる。
【００４８】
（ａ）ポリオレフィン成分
本発明のポリマー組成物に適するポリオレフィン成分の下記の好ましい実施態様、特性およびサブ群は、それらが任意の順序でまたは組合せで使用されてポリマー組成物の好ましい実施態様をさらに定義することができるように一般化され得る。さらに、与えられた記載は、任意的なおよび好ましくは架橋される前のポリオレフィン（ａ）に当てはまることが明らかである。
【００４９】
用語ポリオレフィン（ａ）は、オレフィンホモポリマーおよびオレフィンと１以上のコモノマーとのコポリマーの両方を意味する。周知のように、「コモノマー」は、共重合可能な単位を意味する。
【００５０】
ポリオレフィン（ａ）は、任意のポリオレフィン、例えば任意の慣用のポリオレフィンであり得、電気ケーブル、好ましくは電力ケーブルの層、好ましくは絶縁層におけるポリマーとして適するものである。
【００５１】
ポリオレフィンは、例えば市販のポリマーであり得、または化学文献に記載された公知の重合法にしたがってまたは上記方法と同様にして製造され得る。
【００５２】
より好ましくは、ポリオレフィン（ａ）が、高圧法（ＨＰ）で製造されたポリエチレン、より好ましくは高圧法で製造された低密度ポリエチレンＬＤＰＥである。ＬＤＰＥポリマーの意味は周知であり、文献に記載されている。用語ＬＤＰＥは低密度ポリエチレンの略号であるが、上記用語は密度範囲を限定するものでないと理解され、低密度、中密度およびより高い密度を有するＬＤＰＥ様のＨＰポリエチレンをカバーする。用語ＬＤＰＥは、オレフィン重合触媒の存在下で製造されたＰＥと比較される、典型的な特徴、例えば異なる分岐構造を有するＨＰポリエチレンの性質のみを記載し、区別する。
【００５３】
上記ポリオレフィン（ａ）としてのＬＤＰＥは、エチレンの低密度ホモポリマー（ＬＤＰＥホモポリマーと言う）またはエチレンと１以上のコモノマーとの低密度コポリマー（ＬＤＰＥコポリマーと言う）であり得る。ＬＤＰＥコポリマーの１以上のコモノマーは好ましくは、上記または下記で定義された、極性コモノマー、非極性コモノマーまたは極性コモノマーと非極性コモノマーとの混合物から選択される。さらに、上記ポリオレフィン（ａ）としての上記ＬＤＰＥホモポリマーまたはＬＤＰＥコポリマーは、任意的に不飽和であり得る。
【００５４】
上記ポリオレフィン（ａ）としてのＬＤＰＥコポリマーのための極性コモノマーとして、ヒドロキシル基、アルコキシ基、カルボニル基、カルボキシル基、エーテル基またはエステル基またはこれらの混合を含有するコモノマーが使用され得る。より好ましくは、カルボキシルおよび／またはエステル基を含有するコモノマーが、上記極性コモノマーとして使用される。さらにより好ましくは、ＬＤＰＥコポリマーの極性コモノマーが、アクリレート、メタクリレートまたはアセテートまたはそれらの任意の混合物の群から選択される。上記ＬＤＰＥコポリマーに存在するならば、極性コモノマーは好ましくは、アルキルアクリレート、アルキルメタクリレートまたはビニルアセテート、またはそれらの混合物の群から選択される。さらに好ましくは、上記極性コモノマーが、Ｃ１〜Ｃ６アルキルアクリレート、Ｃ１〜Ｃ６アルキルメタクリレートまたはビニルアセテートから選択される。さらにより好ましくは、上記極性ＬＤＰＥコポリマーが、エチレンとＣ１〜Ｃ４アルキルアクリレート、例えばメチル、エチル、プロピルまたはブチルアクリレート、またはビニルアセテート、またはそれらの任意の混合物とのコポリマーである。
【００５５】
上記ポリオレフィン（ａ）としてのＬＤＰＥコポリマーのための非極性コモノマーとして、上述した極性コモノマー以外のコモノマーが使用され得る。好ましくは、非極性コモノマーが、ヒドロキシル基、アルコキシ基、カルボニル基、カルボキシル基、エーテル基またはエステル基を含有するコモノマー以外である。好ましい非極性コモノマーの１群は、モノ不飽和（＝１つの二重結合）コモノマー、好ましくはオレフィン、好ましくはα−オレフィン、より好ましくはＣ３〜Ｃ１０α−オレフィン、例えばプロピレン、１−ブテン、１−ヘキセン、４−メチル−１−ペンテン、スチレン、１−オクテン、１−ノネン；多不飽和（＝１より多い二重結合）コモノマー；シラン基含有コモノマー；またはそれらの任意の混合物を含み、好ましくはそれらから成る。上記多不飽和コモノマーは、不飽和ＬＤＰＥコポリマーに関して以下にさらに記載される。
【００５６】
ポリオレフィン（ａ）が、コポリマーであるＬＤＰＥポリマーであるならば、好ましくは、０．００１〜５０重量％、より好ましくは０．０５〜４０重量％、さらにより好ましくは３５重量％未満、さらにより好ましくは３０重量％未満、より好ましくは２５重量％未満の１以上のコモノマーを含む。
【００５７】
本発明のポリマー組成物、好ましくはそのポリオレフィン（ａ）成分、より好ましくはＬＤＰＥポリマーが、任意的に不飽和であり得る。すなわち、ポリマー組成物、好ましくはポリオレフィン（ａ）、好ましくはＬＤＰＥポリマーが、炭素−炭素二重結合を含み得る。「不飽和」は、本明細書において、ポリマー組成物、好ましくはポリオレフィンが、炭素−炭素二重結合／炭素原子１０００個を、少なくとも０．４個／炭素原子１０００個の総量で含有する。
【００５８】
周知であるように、不飽和は、特にポリオレフィン（ａ）、低分子量（Ｍｗ）化合物、例えば架橋ブースターまたはスコーチ遅延剤、またはそれらの任意の組合せによって本発明のポリマー組成物に付与され得る。二重結合の総量は、本明細書では、不飽和に寄与することが知られ、そのために故意に添加される源から決定される二重結合を意味する。不飽和を与えるために使用されるべき２以上の上記二重結合源が選択されるならば、本発明のポリマー組成物中の二重結合の総量は、それらの二重結合源に存在する二重結合の和を意味する。定量的赤外線（ＦＴＩＲ）決定を可能にするために、各選択された源のために、較正のための特徴的なモデル化合物が使用されることは明らかである。
【００５９】
任意の二重結合の測定が、架橋の前に行われる。
【００６０】
ポリマー組成物が、架橋の前に不飽和であるならば、不飽和が、少なくとも不飽和のポリオレフィン（ａ）成分由来であるのが好ましい。より好ましくは、不飽和のポリオレフィン（ａ）が不飽和ポリエチレン（ａ）であり、より好ましくは不飽和ＬＤＰＥポリマー、さらにより好ましくは不飽和ＬＤＰＥホモポリマーまたは不飽和ＬＤＰＥコポリマーである。多不飽和コモノマーが、上記不飽和ポリオレフィン（ａ）としてのＬＤＰＥポリマーに存在するとき、ＬＤＰＥポリマーは、不飽和ＬＤＰＥコポリマーである。
【００６１】
好ましい態様では、用語「炭素−炭素二重結合の総量」は、不飽和のポリオレフィン（ａ）から定義され、特に断らない限り、存在するならば、ビニル基、ビニリデン基およびトランス−ビニレン基由来の二重結合の合計量を意味する。当然、ポリオレフィン（ａ）は必ずしも上記３種類の二重結合を全て含むわけではない。しかし、上記３種類のいずれかが、存在するとき、「炭素−炭素二重結合の総量」に計算される。各種類の二重結合の量は、「測定法」に示されるように測定される。
【００６２】
上記ポリオレフィン（ａ）としてのＬＤＰＥホモポリマーが不飽和であるならば、不飽和は、例えば、連鎖移動剤（ＣＴＡ）、例えばプロピレン、によっておよび／または重合条件によって付与され得る。ＬＤＰＥコポリマーが不飽和であるならば、不飽和は、下記手段：連鎖移動剤（ＣＴＡ）、１以上の多不飽和コモノマー、または重合条件、の１以上によって付与され得る。選択された重合条件、例えばピーク温度および圧力、が不飽和度に影響を及ぼし得ることは周知である。不飽和ＬＤＰＥコポリマーの場合には、好ましくは、エチレンと少なくとも１の多不飽和コモノマーおよび任意的に他のコモノマー、例えばアクリレートまたはアセテートコモノマーから好ましくは選択される極性コモノマー、との不飽和ＬＤＰＥコポリマーである。より好ましくは、不飽和ＬＤＰＥコポリマーが、エチレンと少なくとも１の多不飽和コモノマーのとの不飽和ＬＤＰＥコポリマーである。
【００６３】
不飽和のポリオレフィン（ａ）に適する多不飽和コモノマーは好ましくは、少なくとも８個の炭素原子を有しかつ複数の非共役二重結合間に少なくとも４個の炭素原子を有する炭素直鎖からなり、上記複数の非共役二重結合のうち少なくとも１は末端である。より好ましくは、上記多不飽和コモノマーがジエンであり、好ましくは少なくとも８個の炭素原子を含み、第一の炭素−炭素二重結合が末端であり、第二の炭素−炭素二重結合が第一のものに対して非共役の関係にあるジエンである。好ましいジエンは、Ｃ８〜Ｃ１４非共役ジエンまたはそれらの混合物から選択され、より好ましくは、１，７−オクタジエン、１，９−デカジエン、１，１１−ドデカジエン、１，１３−テトラデカジエン、７−メチル−１，６−オクタジエン、９−メチル−１，８−デカジエン、またはそれらの混合物から選択される。さらにより好ましくは、ジエンが、１，７−オクタジエン、１，９−デカジエン、１，１１−ドデカジエン、１，１３−テトラデカジエン、またはそれらの任意の混合物から選択されるが、上記ジエンに限定されない。
【００６４】
例えばプロピレンがコモノマーとしてまたは連鎖移動剤（ＣＴＡ）としてまたは両方として使用され得、それによって炭素−炭素二重結合の総量に、好ましくはビニル基の総量に寄与し得ることは周知である。本明細書では、コモノマーとしても作用し得る化合物、例えばプロピレン、が二重結合を付与するためのＣＴＡとして使用されるとき、上記共重合可能なコモノマーは、コモノマー含量の計算に入れない。
【００６５】
ポリオレフィン（ａ）、より好ましくはＬＤＰＥポリマーが不飽和であるならば、それは、好ましくは、存在するならば、ビニル基、ビニリデン基およびトランス−ビニレン基に由来する炭素−炭素二重結合を０．５超／炭素原子１０００個の総量で有する。上記ポリオレフィンに存在する炭素−炭素二重結合の量の上限は限定されないが、好ましくは、５．０未満／炭素原子１０００個、好ましくは３．０未満／炭素原子１０００個であり得る。
【００６６】
いくつかの態様、例えば低いパーオキシド含量でより高い架橋度が望ましいところの態様では、不飽和ＬＤＰＥ中の、存在するならば、ビニル基、ビニリデン基およびトランス−ビニレン基に由来する炭素−炭素二重結合の総量が、好ましくは０．５０超／炭素原子１０００個、好ましくは０．６０超／炭素原子１０００個である。そのようなより高い量の二重結合は、例えば高いケーブル製造速度が望ましく、および／または、例えば所望の最終用途および／またはケーブル製造プロセスに依存して、生じ得る垂れの問題を最小にするまたは回避することが望ましいならば、好ましい。本発明の「低い」パーオキシド（ｂ）含量と組み合わせられたより高い二重結合含量はまた、層物質、好ましくは絶縁層物質のために非常に要求の厳しい機械的特性および／または耐熱性が必要であるところのケーブルの態様、例えばＤＣ電力ケーブルにおいて好ましい。
【００６７】
より好ましくは、ポリオレフィン（ａ）が不飽和であり、かつ少なくともビニル基を有し、ビニル基の総量が、好ましくは０．０５超／炭素原子１０００個、さらにより好ましくは０．０８超／炭素原子１０００個、最も好ましくは０．１１超／炭素原子１０００個、さらにより好ましくは０．１５以上／炭素原子１０００個である。好ましくは、ビニル基の総量が、４．０／炭素原子１０００個までである。より好ましくは、架橋前のポリオレフィン（ａ）が、０．２０超／炭素原子１０００個、さらにより好ましくは０．３０超／炭素原子１０００個、最も好ましくは０．４０超／炭素原子１０００個の総量のビニル基を有する。いくつかの要求の厳しい実施態様、好ましくは電力ケーブル、より好ましくはＤＣ電力ケーブルでは、少なくとも１の層、好ましくは絶縁層が、０．５０超／炭素原子１０００個の総量のビニル基を有するＬＤＰＥポリマー、好ましくはＬＤＰＥコポリマーを含む。
【００６８】
予期せぬことに、不飽和はさらに、低い伝導度と機械的特性との上記望ましいバランスに寄与する。ポリマー組成物における使用のための好ましいポリオレフィン（ａ）は、エチレンと少なくとも１の多不飽和コモノマー、好ましくは上記で定義されたジエン、および任意的に他のコモノマーとの不飽和ＬＤＰＥコポリマーである。さらに好ましくは、そのような、エチレンと少なくとも１の多不飽和コモノマー、好ましくは上記で定義されたジエン、および任意的に他のコモノマーとの不飽和ＬＤＰＥコポリマーがビニル基を有する。この実施態様では、ビニル基の総量が好ましくは、上記、下記または特許請求の範囲で定義された通りである。上記不飽和ＬＤＰＥコポリマーは、好ましくは、電力ケーブル、好ましくはＤＣ電力ケーブルの絶縁層の、架橋されたポリマー組成物の電気伝導度をさらに低下させるための方法に非常に有用である。
【００６９】
典型的には、および好ましくは、ワイヤおよびケーブル（Ｗ＆Ｃ）用途において、ポリオレフィン（ａ）、好ましくはＬＤＰＥポリマー、の密度が８６０ｋｇ／ｍ３より高い。好ましくは、ポリオレフィン（ａ）、好ましくはＬＤＰＥポリマー、エチレンホモポリマーまたはコポリマー、の密度が９６０ｋｇ／ｍ３以下であり、好ましくは９００〜９４５ｋｇ／ｍ３である。ポリオレフィン（ａ）、好ましくはＬＤＰＥポリマー、のＭＦＲ２（２．１６ｋｇ、１９０℃）は好ましくは０．０１〜５０ｇ／１０分、より好ましくは０．１〜２０ｇ／１０分、最も好ましくは０．２〜１０ｇ／１０分である。
【００７０】
したがって、本発明のポリオレフィン（ａ）は好ましくは、フリーラジカル開始重合によって高圧で製造される（高圧（ＨＰ）ラジカル重合と言う）。ＨＰ反応器は、例えば周知の管状反応器またはオートクレーブ反応器、またはそれらの混合、好ましくは管状反応器であり得る。好ましいポリオレフィン（ａ）は任意的におよび好ましくは、上記で定義された、エチレンと１以上のコモノマーとの不飽和ＬＤＰＥホモポリマーまたはＬＤＰＥコポリマーである。本発明の方法によって得られ得るＬＤＰポリマーは好ましくは、上記または下記で定義される有利な電気特性を与える。高圧（ＨＰ）重合および、所望の末端用途に依存してポリオレフィン（ａ）の他の特性をさらに適応させるためのプロセス条件の調整は周知であり、文献に記載されており、そして当業者によって容易に使用され得る。適する重合温度は４００℃までであり、好ましくは８０〜３５０℃である。圧力は７０ＭＰａからであり、好ましくは１００〜４００ＭＰａであり、より好ましくは１００〜３５０ＭＰａである。圧力は、少なくとも圧縮工程および／または管状反応器の後に測定され得る。温度は、全工程中のいくつかの時点で測定され得る。
【００７１】
分離後、得られたポリマーは典型的にポリマー溶融物の形状であり、それは通常、ＨＰ反応器系に連結して配置されたペレット化部分、例えば造粒押出機、において混合されそしてペレット化される。任意的に、添加剤、例えば酸化防止剤、が公知のやり方でこの混合機に添加されて本発明のポリマー組成物を与え得る。
【００７２】
エチレン（コ）ポリマーの高圧ラジカル重合による製造のさらなる詳細は、特に、the Encyclopedia of Polymer Science and Engineering,Vol.6 (1986), pp 383-410およびEncyclopedia of Materials:Science and Technology, 2001 Elsevier Science Ltd.: “Polyethylene:High-pressure, R. Klimesch, D. Littmannand F.-O. Mahling pp. 7181-7184に見られ得る。
【００７３】
エチレンの不飽和ＬＤＰＥコポリマーが製造されるとき、周知のように、炭素−炭素二重結合量は、不飽和ＬＤＰＥコポリマーのために望ましいＣ−Ｃ二重結合の性質および量に応じて、エチレンを、例えば１以上の多不飽和コモノマー、連鎖移動剤、プロセス条件、またはそれらの任意の組合せの存在下で、モノマー、好ましくはエチレン、および多不飽和コモノマーおよび／または連鎖移動剤の間の望ましい供給比を使用して、重合することにより調整され得る。特に国際公開第９３０８２２２号パンフレットは、エチレンと多不飽和モノマーとの高圧ラジカル重合を記載している。その結果、不飽和が、ランダム共重合法においてポリマー鎖に沿って均一に分配され得る。また、例えば国際公開第９６３５７３２号パンフレットは、エチレンとある種の多不飽和α，ω−ジビニルシロキサンとの高圧ラジカル重合を記載している。
【００７４】
ポリマー組成物
本発明のポリマー組成物は典型的に、ポリマー組成物に存在するポリマー成分の総重量に基づいて少なくとも５０重量％、好ましくは少なくとも６０重量％、より好ましくは少なくとも７０重量％、より好ましくは少なくとも７５重量％、より好ましくは８０〜１００重量％、より好ましくは８５〜１００重量％のポリオレフィン（ａ）を含む。好ましいポリマー組成物は、唯一のポリマー成分としてのポリオレフィン（ａ）から成る。上記表現は、本発明のポリマー組成物が、更なるポリマー成分を含まず、唯一のポリマー成分としてポリオレフィン（ａ）を含むことを意味する。しかし、本発明のポリマー組成物は、ポリオレフィン（ａ）、任意的なおよび好ましくはパーオキシド（ｂ）、およびイオン交換剤（ｃ）を除く更なる成分、例えば、イオン交換剤（ｃ）として、担体ポリマーとの混合物で、すなわちいわゆるマスターバッチで任意的に添加され得る更なる添加剤を含み得ることが理解されるべきである。
【００７５】
イオン交換剤（ｃ）、好ましくは上記、下記または特許請求の範囲において定義されたハイドロタルサイトの量は、所望の最終用途（例えば所望の伝導度レベル）に当然依存し、当業者によって適応され得る。好ましくは、ポリマー組成物は、上記、下記または特許請求の範囲で定義されたイオン交換剤（ｃ）、好ましくはハイドロタルサイトを、それ自体として、すなわち単品として、ポリマー組成物の総重量に基づいて、１重量％未満、好ましくは０．８重量％未満、好ましくは０．０００００１〜０．７重量％、好ましくは０．０００００５〜０．６重量％、より好ましくは０．０００００５〜０．５重量％、より好ましくは０．００００１〜０．１重量％、より好ましくは０．００００１〜０．０８重量％、より好ましくは０．００００５〜０．０７重量％、より好ましくは０．０００１〜０．０６５重量％、より好ましくは０．０００１〜０．０６重量％、より好ましくは０．０００１〜０．０５重量％、より好ましくは０．０００１〜０．０４５重量％、より好ましくは０．０００１５〜０．０３５重量％、より好ましくは０．０００２〜０．０２５重量％、より好ましくは０．０００３〜０．０１５重量％、より好ましくは０．０００５〜０．０１重量％、より好ましくは０．０００８〜０．００５重量％、より好ましくは０．００１〜０．００４重量％、より好ましくは０．００１５〜０．００３５重量％の量で含む。
【００７６】
任意的なおよび好ましいパーオキシド（ｂ）の量は、上記または特許請求の範囲で定義された通りである。任意的なおよび好ましい架橋の前に、本発明のポリマー組成物は、少なくとも１の−Ｏ−Ｏ−結合を含有する少なくとも１のパーオキシド（ｂ）を含む。当然、２以上の異なるパーオキシド生成物がポリマー組成物において使用される場合には、上記、下記または特許請求の範囲で定義された−Ｏ−Ｏ−／ポリマー組成物ｋｇの量（ミリモル）が、各パーオキシド生成物の−Ｏ−Ｏ−／ポリマー組成物ｋｇの量の合計である。適する有機パーオキシド（ｂ）の非制限的例として、ジ−ｔ−アミルパーオキシド、２，５−ジ（ｔ−ブチルパーオキシ）−２，５−ジメチル−３−ヘキシン、２，５−ジ（ｔ−ブチルパーオキシ）−２，５−ジメチルヘキサン、ｔ−ブチルクミルパーオキシド、ジ（ｔ−ブチル）パーオキシド、ジクミルパーオキシド、ブチル−４，４−ビス（ｔ−ブチルパーオキシ）バレレート、１，１−ビス（ｔ−ブチルパーオキシ）−３，３，５−トリメチルシクロヘキサン、ｔ−ブチルパーオキシベンゾエート、ジベンゾイルパーオキシド、ビス（ｔ−ブチルパーオキシイソプロピル）ベンゼン、２，５−ジメチル−２，５−ジ（ベンゾイルパーオキシ）ヘキサン、１，１−ジ（ｔ−ブチルパーオキシ）シクロヘキサン、１，１−ジ（ｔ−アミルパーオキシ）シクロヘキサン、またはそれらの任意の混合物が挙げられ得る。好ましくは、パーオキシドが、２，５−ジ（ｔ−ブチルパーオキシ）−２，５−ジメチルヘキサン、ジ（ｔ−ブチルパーオキシイソプロピル）ベンゼン、ジクミルパーオキシド、ｔ−ブチルクミルパーオキシド、ジ（ｔ−ブチル）パーオキシド、またはそれらの混合物から選択される。最も好ましくは、パーオキシド（ｂ）がジクミルパーオキシドである。
【００７７】
さらに、本発明のポリマー組成物は、任意的なおよび好ましい架橋の前に、ポリオレフィン（ａ）、任意的なおよび好ましいパーオキシド（ｂ）およびイオン交換剤（ｃ）に加えて、更なる成分、例えばポリマー成分および／または添加剤、好ましくは添加剤、例えば、ポリマー分野で知られている、酸化防止剤、スコーチ遅延剤（ＳＲ）、架橋ブースター、安定剤、加工助剤、難燃剤、水トリー遅延剤、さらなる酸またはイオンスカベンジャー、無機フィラーおよび電圧安定剤を含み得る。ポリマー組成物は、好ましくは、Ｗ＆Ｃ用途のために慣用的に使用される添加剤、例えば１以上の酸化防止剤および任意的に１以上のスコーチ遅延剤、好ましくは少なくとも１以上の酸化防止剤を含む。添加剤の使用される量は、慣用のものであり、当業者に周知であり、例えば上記「発明の記載」に既に記載されている通りである。
【００７８】
本発明のポリマー組成物は好ましくは、唯一のポリマー成分として、任意的におよび好ましくは架橋前に不飽和である、ポリオレフィン（ａ）、好ましくはポリエチレン、より好ましくはＬＤＰＥホモポリマーまたはコポリマー、から成る。
【００７９】
本発明の最終使用および最終用途
本発明の新規なポリマー組成物は、ポリマーの種々の最終用途において非常に有用である。本発明のポリマー組成物の好ましい使用は、上記、下記または特許請求の範囲で定義した、ポリマー組成物およびその成分の好ましいサブ群および特性と任意の順序で組み合わせられ得る、その好ましいサブ群を包含する、Ｗ＆Ｃ用途、より好ましくは電力ケーブルの１以上の層におけるものである。
【００８０】
電力ケーブルは、任意の電圧レベルで作動する、エネルギーを伝えるケーブルであると定義される。本発明のポリマー組成物は、３６ｋＶより高い電圧で作動する電力ケーブルのために非常に適する。そのようなケーブルは、当該分野で周知であるように、高電圧（ＨＶ）電力ケーブルおよび超高電圧（ＥＨＶ）電力ケーブルをカバーし、後者は、はるかにより高い電圧ですら作動する。上記用語は周知の意味を有し、したがって、そのようなケーブルの作動レベルを示す。ＨＶＤＣおよびＥＨＶＤＣ電力ケーブルに関して、作動電圧は、本明細書において、接地と高電圧ケーブルの導体との間の電圧として定義される。典型的に、ＨＶＤＣおよびＥＨＶＤＣ電力ケーブルは、４０ｋＶ以上の電圧で、さらには５０ｋＶ以上の電圧で作動する。非常に高い電圧で作動する電力ケーブルは、ＥＨＶＤＣ電力ケーブルとして知られており、実際には、９００ｋＶと高くあり得るが、それに限定されない。
【００８１】
本発明のポリマー組成物は、上記で定義したように、電力ケーブル、好ましくは直流（ＤＣ）電力ケーブル、より好ましくは３６ｋＶより高い電圧で作動するＤＣ電力ケーブル、例えば周知のＨＶＤＣまたはＥＨＶＤＣ電力ケーブルのための層物質としての使用に非常に適する。
【００８２】
１以上の層によって、好ましくは少なくとも絶縁層によって、より好ましくは少なくとも内側半導電層、絶縁層および外側半導電層によってこの順に囲まれた導体を含むケ−ブル、好ましくは電力ケーブル、より好ましくは架橋可能な電力ケーブル、好ましくは架橋可能なＤＣ電力ケーブルが提供され、ここで、上記層の少なくとも１、好ましくは絶縁層が、上記、下記または特許請求の範囲で定義された、
（ａ）ポリオレフィン、好ましくは高圧法で製造されたポリエチレン、より好ましくは不飽和ＬＤＰＥコポリマー、
（ｂ）任意的におよび好ましくはパーオキシド、好ましくは上記パーオキシドが存在し、より好ましくは３５ミリモル未満の−Ｏ−Ｏ−／ポリマー組成物ｋｇ、好ましくは３４ミリモル以下の−Ｏ−Ｏ−／ポリマー組成物ｋｇ、好ましくは３３ミリモル以下の−Ｏ−Ｏ−／ポリマー組成物ｋｇ、より好ましくは５．０〜３０ミリモルの−Ｏ−Ｏ−／ポリマー組成物ｋｇ、より好ましくは５．０〜３０ミリモルの−Ｏ−Ｏ−／ポリマー組成物ｋｇ、より好ましくは７．０〜３０ミリモルの−Ｏ−Ｏ−／ポリマー組成物ｋｇ、より好ましくは１０．０〜３０ミリモルの−Ｏ−Ｏ−／ポリマー組成物ｋｇ、さらにより好ましくは１５〜３０ミリモルの−Ｏ−Ｏ−／ポリマー組成物ｋｇの量で存在する、および
（ｃ）イオン交換剤、
を含むポリマー組成物を含み、好ましくは上記ポリマー組成物から成る。
【００８３】
ポリマー組成物、好ましくはポリオレフィン（ａ）の所望の架橋レベルおよび不飽和度に依存して、幾つかの場合のポリマー組成物のパーオキシド（ｂ）含量はさらにより好ましくは１７〜２９ミリモルの−Ｏ−Ｏ−／ポリマー組成物ｋｇであり得る。
【００８４】
用語「導体」は、本明細書の上記および下記において、導体が１以上のワイヤを含むことを意味する。さらに、ケーブルは、１以上のそのような導体を含み得る。好ましくは、導体が電気導体であり、１以上の金属ワイヤを含む。
【００８５】
周知のように、ケーブルは任意的に、さらなる層、例えば絶縁層または存在するならば外側半導電層を囲む層、例えばスクリーン、ジャケット層、他の保護層またはそれらの任意の組合せを含み得る。
【００８６】
本発明はまた、ケーブルを製造する方法を提供し、ここで、上記方法は、
（ａ）ポリマー組成物を用意しそして混合する、好ましくは押出機中で溶融混合すること、
（ｂ）工程（ａ）で得られたポリマー組成物の溶融混合物を少なくとも、好ましくは（共）押出によって、導体上に施与して１以上の層、好ましくは少なくとも絶縁層を形成すること、および
（ｃ）任意的におよび好ましくは、少なくとも、上記少なくとも１の層、好ましくは絶縁層におけるポリマー組成物を架橋すること、ここで、上記少なくとも１の層、好ましくは上記絶縁層が、上記または特許請求の範囲で定義された、
（ａ）ポリオレフィン、
（ｂ）任意的におよび好ましくはパーオキシド、さらに好ましくは上記パーオキシドの量が、３５ミリモル未満の−Ｏ−Ｏ−／ポリマー組成物ｋｇ、好ましくは３４ミリモル以下の−Ｏ−Ｏ−／ポリマー組成物ｋｇ、好ましくは３３ミリモル以下の−Ｏ−Ｏ−／ポリマー組成物ｋｇ、より好ましくは３０ミリモル以下の−Ｏ−Ｏ−／ポリマー組成物ｋｇ、より好ましくは５．０〜３０ミリモルの−Ｏ−Ｏ−／ポリマー組成物ｋｇ、より好ましくは７．０〜３０ミリモルの−Ｏ−Ｏ−／ポリマー組成物ｋｇ、より好ましくは１０．０〜３０ミリモルの−Ｏ−Ｏ−／ポリマー組成物ｋｇである、および
（ｃ）イオン交換剤、
を含むポリマー組成物を含み、好ましくは上記ポリマー組成物から成る。
【００８７】
好ましい方法は、内側半導電層、絶縁層および外側半導電層によってこの順に囲まれた導体を含む電力ケ−ブル、好ましくはＤＣ電力ケーブル、より好ましくはＨＶＤＣ電力ケーブルを製造するためであり、ここで、上記方法は、
（ａ）内側半導電層のための、ポリマー、カーボンブラックおよび任意的に更なる成分を含む第一の半導電性組成物を用意しそして混合する、好ましくは押出機で溶融混合すること、
絶縁層のための絶縁性組成物を用意しそして混合する、好ましくは押出機で溶融混合すること、
外側半導電層のための、ポリマー、カーボンブラックおよび任意的に更なる成分を含む第二の半導電性組成物を用意しそして混合する、好ましくは押出機中で溶融混合すること、
（ｂ）内側半導電層を形成するための、工程（ａ）で得られた第一の半導電性組成物の溶融混合物、
絶縁層を形成するための、工程（ａ）で得られた絶縁性組成物の溶融混合物、および
外側半導電層を形成するための、工程（ａ）で得られた第二の半導電性組成物の溶融混合物
を導体上に、好ましくは共押出によって、施与すること、および
（ｃ）任意的におよび好ましくは、得られたケーブルの絶縁層の絶縁性組成物、内側半導電層の第一の半導電性組成物および外側半導電層の第二の半導電性組成物の１以上、好ましくは少なくとも絶縁層の絶縁性組成物、より好ましくは絶縁層の絶縁性組成物、内側半導電層の第一の半導電性組成物および外側半導電層の第二の半導電性組成物を架橋条件で架橋すること、
を含み、少なくとも上記絶縁性組成物は、上記、下記または特許請求の範囲で定義された、
（ａ）ポリオレフィン、
（ｂ）任意的におよび好ましくはパーオキシド、さらに好ましくは上記パーオキシドの量が、３５ミリモル未満の−Ｏ−Ｏ−／ポリマー組成物ｋｇ、好ましくは３４ミリモル以下の−Ｏ−Ｏ−／ポリマー組成物ｋｇ、好ましくは３３ミリモル以下の−Ｏ−Ｏ−／ポリマー組成物ｋｇ、より好ましくは３０ミリモル以下の−Ｏ−Ｏ−／ポリマー組成物ｋｇ、より好ましくは５．０〜３０ミリモルの−Ｏ−Ｏ−／ポリマー組成物ｋｇ、より好ましくは７．０〜３０ミリモルの−Ｏ−Ｏ−／ポリマー組成物ｋｇ、より好ましくは１０．０〜３０ミリモルの−Ｏ−Ｏ−／ポリマー組成物ｋｇである、および
（ｃ）イオン交換剤、
を含むポリマー組成物を含み、好ましくは上記ポリマー組成物から成る。
【００８８】
第一および第二の半導電性組成物のポリマーは好ましくは、オレフィン重合触媒の存在下で製造されたポリオレフィンであり（低圧ポリオレフィンとしても知られる）、これは好ましくは、低圧ポリエチレンまたは本発明のポリマー組成物に関して記載されたポリオレフィン（ａ）である。カーボンブラックは、ＤＣ電力ケーブルの半導電層、好ましくはＤＣ電力ケーブルの半導電層に使用される任意の慣用的なカーボンブラックであり得る。好ましくはカーボンブラックが下記特性の１以上を有する。ａ）ＡＳＴＭ  Ｄ３８４９−９５ａ、散乱法Ｄに従う数平均粒径として定義される一次粒径が少なくとも５ｎｍである、ｂ）ＡＳＴＭ  Ｄ１５１０に従うヨウ素価が少なくとも３０ｍｇ／ｇである、ｃ）ＡＳＴＭ  Ｄ２４１４にしたがって測定される油吸収値が少なくとも３０ｍｌ／１００ｇである。カーボンブラックの非制限的例は、例えばアセチレンカーボンブラック、ファーネスカーボンブラックおよびケッチェンカーボンブラックであり、好ましくはファーネスカーボンブラックおよびアセチレンカーボンブラックである。好ましくは、第一および第二の半導電性ポリマー組成物が、半導電性組成物の重量に基づいて１０〜５０重量％のカーボンブラックを含む。
【００８９】
溶融混合は、得られた混合物の少なくとも主要なポリマー成分の融点より上で混合することを意味し、典型的には、ポリマー成分の融点または軟化点より少なくとも１０〜１５℃上の温度で行われる。
【００９０】
本明細書において用語「（共）押出」は、周知であるように、２以上の層の場合には、上記層が別々の工程で押し出され得、または上記層の少なくとも２または全てが、同じ押出工程で共押出され得ることを意味する。用語「（共）押出」はまた、本明細書において、層の全部または一部が、１以上の押出ヘッドを使用して同時に形成されることを意味する。
【００９１】
周知のように、本発明のポリマー組成物および任意的なおよび好ましい第一および第二の半導電性組成物は、ケーブル製造プロセスの前またはその製造プロセスの間に製造され得る。さらに、本発明のポリマー組成物および任意的なおよび好ましい第一および第二の半導電性組成物は各々独立して、ケーブル製造プロセスの（溶融）混合工程ａ）へ導入する前にその成分の一部または全部を含み得る。
【００９２】
好ましくは、本発明のポリマー組成物および任意的に第一および第二の半導電性組成物は、粉末、顆粒またはペレットの形状でケーブル製造プロセスに供給される。本明細書においてペレットは、（反応器から直接得られた）反応器で作られたポリマーから、反応器後の変形によって固体ポリマー粒子に形成された任意のポリマー生成物を一般的に意味する。周知の反応器後の変形は、ポリマー生成物および任意的な添加剤の溶融混合物をペレット化装置においてペレット化して固体ペレットにすることである。ペレットは、任意の大きさおよび形状を有し得る。
【００９３】
本発明の提供されたポリマー組成物および好ましい第一および第二の半導電性組成物の混合工程（ａ）は好ましくは、ケーブル押出機において行われる。ケーブル製造プロセスの工程ａ）は任意的に、例えばケーブル製造ラインのケーブル押出機に結合しかつ先行して配置されたミキサーにおける、別個の混合工程を含み得る。先行する別個のミキサーでの混合は、成分の外部加熱（外部の源による加熱）を伴ってまたは伴わないで混合することにより行われ得る。本発明のポリマー組成物および任意的なおよび好ましい第一および第二の半導電性組成物の任意的なおよび好ましいパーオキシド（ｂ）またはイオン交換剤（ｃ）の少なくとも１、または任意的な更なる成分、例えば更なる添加剤、の一部または全部が、ケーブル製造プロセス中にポリオレフィンに添加される場合には、上記添加は、混合工程（ａ）中の任意の段階で、例えばケーブル押出機に先行する任意的な別個のミキサーでまたはケーブル押出機の任意の時点で、行われ得る。パーオキシドおよび任意的な添加剤の添加は、そのようなものとして、好ましくは液体形状で、または周知のマスターバッチで、混合工程（ａ）中の任意の段階で、同時にまたは別々になされ得る。
【００９４】
第二の実施態様では、任意的なおよび好ましいパーオキシド（ｂ）およびイオン交換剤（ｃ）と組み合わされたポリオレフィン（ａ）を含むポリマー組成物の予め作られたペレットが上記方法の工程（ａ）に供給される。そのような実施態様では、そのようなもの（単品）としてまたはマスターバッチ（ＭＢ）としての少なくともイオン交換剤（ｃ）および任意的に任意的なおよび好ましいパーオキシド（ｂ）が、ポリオレフィン（ａ）に添加され、上記混合物が溶融混合され、得られた溶融混合物が固体ペレットにペレット化された後、ケーブル製造プロセスの工程（ａ）に供給される。しかし、この実施態様では、任意的なおよび好ましいパーオキシド（ｂ）が好ましくは、ポリオレフィン（ａ）およびイオン交換剤（ｃ）を含む形成されたペレットに含浸される。任意的な添加剤のポリオレフィン（ａ）への添加は、イオン交換剤（ｃ）または任意的なおよび好ましいパーオキシド（ｂ）に関して上述したように行われ得る。
【００９５】
ポリマー組成物は最も好ましくは、上記第二の実施態様に従ってケーブル製造プロセスに供給される。
【００９６】
ケーブル製造プセスの好ましい実施態様では、架橋可能な電力ケーブル、好ましくは架橋可能なＤＣ電力ケーブル、より好ましくは架橋可能なＨＶＤＣ電力ケーブル、が製造される。ここで、絶縁層が、架橋可能なポリオレフィン（ａ）、任意的におよび好ましくは不飽和ＬＤＰＥホモポリマーまたはコポリマー、上記または下記に記載された量のパーオキシド（ｂ）、およびイオン交換剤（ｃ）を含む本発明のポリマー組成物を含み、次いで、得られたケーブルの絶縁層における架橋可能なポリオレフィン（ａ）が架橋条件で工程ｃ）で架橋される。より好ましくは、この実施態様では、架橋された電力ケーブル、好ましくは架橋されたＤＣ電力ケーブル、より好ましくは架橋されたＨＶＤＣ電力ケーブルが製造され、上記ケーブルは、第一の半導電性組成物を含む、好ましくは上記第一の半導電性組成物から成る内側半導電層、上記、下記または特許請求の範囲で定義された本発明のポリマー組成物を含む、好ましくは上記ポリマー組成物から成る絶縁層、および任意的におよび好ましくは第二の半導電性組成物を含む、好ましくは上記第二の半導電性組成物から成る外側半導電層によって囲まれた導体を含み、少なくとも、上記絶縁層のポリマー組成物ならびに任意的におよび好ましくは内側半導電層および外側半導電層のそれぞれ第一および第二の半導電性組成物の少なくとも１、好ましくは両方が、工程（ｃ）で架橋条件で架橋される。絶縁層のポリマー組成物の架橋は、上記または特許請求の範囲で定義された量のパーオキシド（ｂ）の存在下で行われ、内側半導電層の第一の半導電性組成物の任意的なおよび好ましい架橋は、架橋剤の存在下で、好ましくはフリーラジカル発生剤、好ましくはパーオキシドの存在下で行われる。
【００９７】
本発明の絶縁層のポリマー組成物の架橋は、したがって、最も好ましくは、上記、下記または特許請求の範囲で定義された、本発明の「低い量」のパーオキシド（ｂ）の存在下で行われる。
【００９８】
架橋剤は、架橋工程ｃ）に導入する前に、任意的な第一および第二の半導電性組成物に存在し得、または架橋工程中に導入され得る。パーオキシドは、上記任意的な第一および第二の半導電性組成物のための好ましい架橋剤であり、好ましくは、半導電性組成物が上述したケーブル製造プロセスにおいて使用される前に、上記組成物のペレットに含められる。
【００９９】
架橋は、高められた温度で行われ得、上記温度は、周知のように、架橋剤の種類に依存して選択される。例えば、１５０℃より上の温度、例えば１６０〜３５０℃が典型的であるが、それに限定されない。
【０１００】
プロセス温度およびデバイスは周知であり、例えば慣用のミキサーおよび押出機、例えば単軸または二軸押出機、が本発明の方法に適する。
【０１０１】
本発明はさらに、１以上の層によって、好ましくは少なくとも絶縁層によって、より好ましくは少なくとも、内側半導電層、絶縁層および外側半導電層によってこの順に囲まれた導体を有する、架橋された電力ケーブル、好ましくは架橋されたＤＣ電力ケーブル、好ましくは架橋されたＨＶＤＣまたはＥＨＶＤＣ電力ケーブルを提供する。ここで、少なくとも絶縁層が、本発明の架橋されたポリマー組成物（上記または特許請求の範囲で定義されたその好ましいサブ群または実施態様を包含する）を含む。任意的におよび好ましくは、内側半導電性組成物および任意的なおよび好ましい外側半導電性組成物の１または両方、好ましくは両方が架橋される。
【０１０２】
もちろん、本発明のケーブルの少なくとも１のケーブル層、好ましくは絶縁層において使用される本発明のポリマー組成物は、架橋されると、上記または特許請求の範囲で定義された有利な電気特性および好ましくは機械的特性の任意または全部を有する。
【０１０３】
本発明はさらに、少なくとも１の層によって、好ましくは少なくとも内側半導電層、絶縁層および外側半導電層によってこの順に囲まれた導体を含む架橋された電力ケーブル、好ましくは架橋された（ＤＣ）電力ケーブル、好ましくは架橋されたＨＶＤＣまたはＥＨＶＤＣ電力ケーブルの少なくとも１の層、好ましくは少なくとも絶縁層における、上記または特許請求の範囲で定義された本発明のポリマー組成物、またはその好ましいサブ群または実施態様の使用を提供する。本発明はまた、少なくとも１の層によって、好ましくは少なくとも内側半導電層、絶縁層および外側半導電層によってこの順に囲まれた導体を含む架橋された電力ケーブル、好ましくは架橋された（ＤＣ）電力ケーブル、好ましくは架橋されたＨＶＤＣまたはＥＨＶＤＣ電力ケーブルの少なくとも１の層、好ましくは少なくとも絶縁層を製造するための、上記または特許請求の範囲で定義された本発明のポリマー組成物、またはその好ましいサブ群または実施態様の使用を提供する。
【０１０４】
電力ケーブル、好ましくはＤＣケーブル、より好ましくはＨＶＤＣまたはＥＨＶＤＣ電力ケーブルの絶縁層の厚さは典型的に、ケーブルの絶縁層の断面で測定されたとき、２ｍｍ以上、好ましくは少なくとも３ｍｍ、好ましくは少なくとも５〜１００ｍｍ、より好ましくは５〜５０ｍｍである。
【０１０５】
測定法
説明および実験部分において特に断らない限り、下記方法が特性の決定のために使用された。
ｗｔ％は重量％である。
【０１０６】
メルトフローレート
メルトフローレート（ＭＦＲ）は、ＩＳＯ１１３３に従って測定され、ｇ／１０分で示される。ＭＦＲは、ポリマーの流動性、したがって加工性、の指標である。メルトフローレートが高いほど、ポリマーの粘度が低い。ＭＦＲはポリエチレンの場合には１９０℃で測定され、種々の荷重、例えば２．１６ｋｇ（ＭＦＲ２）または２１．６ｋｇ（ＭＦＲ２１）、で測定され得る。
【０１０７】
密度
密度は、ＩＳＯ１１８３−２に従って測定された。サンプルの作製は、ＩＳＯ１８７２−２表３Ｑ（圧縮成形）に従って行われた。
【０１０８】
コモノマー含量
ａ）ＮＭＲ分光法による直鎖状低密度ポリエチレンおよび低密度ポリエチレンにおけるα−オレフィン含量の定量
コモノマー含量は、基本的割り当ての後、定量的１３Ｃ核磁気共鳴（ＮＭＲ）分光法によって決定された（J. Randall JMS - Rev. Macromol. Chem.Phys., C29(2&3), 201-317(1989)）。実験パラメータが、この特定の仕事のための定量的スペクトルの測定を確実にするために調整された。
【０１０９】
特に溶液状態のＮＭＲ分光法が、Bruker AvanceIII 400分光計を使用して用いられた。ヒートブロックおよび回転管オーブンを使用して１４０℃で１０ｍｍサンプル管において約０．２００ｇのポリマーを２．５ｍｌの重水素化テトラクロロエテンに溶解することにより均一なサンプルを調製した。ＮＯＥ（powergated）を伴うプロトンデカップリングされた１３Ｃ単パルスＮＭＲスペクトルが下記の取得パラメータを使用して記録された：９０°のフリップ角、４個のダミースキャン、４０９６積算回数（transients）１．６ｓのアクイジションタイム、２０ｋＨｚのスペクトル幅、１２５℃の温度、２元準位（bilevel）ＷＡＬＴＺプロトンデカップリングスキームおよび３．０ｓの緩和遅延。得られたＦＩＤは、下記のプロセッシングパラメータを使用して処理された：３２ｋデータポイントへのゼロ充填（zero-filling）および、ガウス窓関数を使用するアポダイゼーション；自動ゼロ次および一次位相補正および、関係領域に限定された５次多項式を使用する自動基線補正。
【０１１０】
従来周知の方法に基づいて代表的位置のシグナルの積分の簡単な較正された比を使用して量が計算された。
【０１１１】
ｂ）低密度ポリエチレンの極性コモノマーのコモノマー含量
（１）＞６重量％の極性コモノマー単位を含有するポリマー
コモノマー含量（重量％）が、定量的核磁気共鳴（ＮＭＲ）分光法によって較正されるフーリエ変換赤外分光法（ＦＴIＲ）に基づいて公知のやり方で決定された。下記に、エチレンエチルアクリレート、エチレンブチルアクリレートおよびエチレンメチルアクリレートの極性コモノマー含量の決定を例示する。ポリマーのフィルムサンプルが、ＦＴＩＲ測定のために作製された。０．５〜０．７ｍｍ厚さがエチレンブチルアクリレートおよびエチレンエチルアクリレートのために使用され、０．１０ｍｍフィルム厚さが＞６重量％の量のエチレンメチルアクリレ-トのために使用された。フィルムが、Specacフィルムプレスを使用して、１５０℃で約５トンで１〜２分間プレスされ、次いで制御されないやり方で冷水を用いて冷却された。得られたフィルムサンプルの正確な厚さが測定された。
【０１１２】
ＦＴＩＲによる分析の後、吸光度モードにおける基線が、分析されるべきピークのために引かれた。コモノマーのための吸光度ピークが、ポリエチレンの吸光度ピークによって正規化された（例えば、３４５０ｃｍ−１でのブチルアクリレートまたはエチルアクリレートのためのピーク高さを、２０２０ｃｍ−１でのポリエチレンのピーク高さで割った）。ＮＭＲ分光法の較正手法が、文献に十分記載され、下記で説明される慣用のやり方で行われた。
【０１１３】
メチルアクリレートの含量の決定のために、０．１０ｍｍ厚さのフィルムサンプルが作製された。分析後、３４５５ｃｍ−１でのメチルアクリレートのためのピークの最大吸光度から２４７５ｃｍ−１での基線の吸光度が差し引かれた（Ａメチルアクリレート−Ａ２４７５）。次いで、２６６０ｃｍ−１でのポリエチレンのピークのための最大吸光度から、２４７５ｃｍ−１での基線の吸光度が差し引かれた（Ａ２６６０−Ａ２４７５）。次いで、文献に十分記載されている慣用のやり方で、（Ａメチルアクリレート−Ａ２４７５）と（Ａ２６６０−Ａ２４７５）との比が計算された。重量％は、計算によってモル％に変換され得る。それは、文献に十分記載されている。
【０１１４】
ＮＭＲ分光法によるポリマー中のコポリマー含量の定量
コノモマー含量が、基本的割り当ての後、定量的核磁気共鳴（ＮＭＲ）分光法によって決定された（例えば、”NMR Spectra of Polymers and Polymer Additives（ポリマーおよびポリマー添加剤のＮＭＲスペクトル）”, A. J. Brandolini and D. D. Hills, 2000,Marcel Dekker, Inc. New York）。実験パラメータが、この特定の仕事のための定量的スペクトルの測定を確実にするために調整された（例えば、”200 and More NMR Experiments: A Practical Course”, S. Berger and S. Braun, 2004, Wiley-VCH, Weinheim）。従来公知のやり方で代表的位置のシグナルの積分の簡単な補正された比を使用して量が計算された。
【０１１５】
（２）６重量％以下の極性コモノマー単位を含有するポリマー
コモノマー含量（重量％）が、定量的核磁気共鳴（ＮＭＲ）分光法によって較正されるフーリエ変換赤外分光法（ＦＴIＲ）に基づいて公知のやり方で決定された。下記に、エチレンブチルアクリレートおよびエチレンメチルアクリレートの極性コモノマー含量の決定を例示する。ＦＴＩＲ測定のために、０．０５〜０．１２ｍｍ厚さのフィルムサンプルが、上記方法１）に記載されたように作製された。得られたフィルムサンプルの正確な厚さが測定された。
【０１１６】
ＦＴＩＲによる分析の後、吸光度モードにおける基線が、分析されるべきピークのために引かれた。コモノマーのためのピーク（例えば、１１６４ｃｍ−１でのメチルアクリレートおよび１１６５ｃｍ−１でのブチルアクリレート）の最大吸光度から、１８５０ｃｍ−１での基線の吸光度が差し引かれた（Ａ極性コモノマー−Ａ１８５０）。次いで、２６６０ｃｍ−１でのポリエチレンのピークのための最大吸光度から、１８５０ｃｍ−１での基線の吸光度が差し引かれた（Ａ２６６０−Ａ１８５０）。次いで、（Ａ極性コモノマー−Ａ１８５０）と（Ａ２６６０−Ａ１８５０）との比が計算された。ＮＭＲ分光法の較正手法が、文献に十分記載された慣用のやり方で、上記方法１）に記載されたように行われた。重量％は、計算によってモル％に変換され得る。それは、文献に十分記載されている。
【０１１７】
ＰＥＮＴ（ペンシルバニアノッチ試験）
低速亀裂成長耐性が、ＩＳＯ１６２４１：２００５に従って（ただし幾つかの変更を伴う）ペンシルバニアノッチ試験（ＰＥＮＴ）を使用して評価された。
【０１１８】
各物質の圧縮成形されたプレート（plaque）が、下記手法に従って作製された。顆粒が、閉じられた型において、１８０℃で１５分間、加圧することなく加熱された。熱が切られ、そして１．７ＭＰａの公称圧力が１２．５時間かけられ、その間にサンプルおよび型は自然に冷却させた。
・試験片の寸法：６０ｍｍｘ２５ｍｍｘ１０ｍｍ
・主要なノッチ：３．５ｍｍ深さ
・サイドノッチ：０．７ｍｍ深さ
・試験片の試験温度：７０℃
・試験応力（ノッチのない断面積に基づいて計算された）：２．０ＭＰａ
・１物質につき２の試験片
・破壊までの時間が記録され、２の試験片の平均が計算された。
【０１１９】
ＤＣ伝導度法
プレートが、試験ポリマー組成物のペレットから圧縮成形される。最終のプレートは、試験ポリマー組成物から成り、１ｍｍの厚さおよび３３０ｍｍの直径を有する。
【０１２０】
プレートが、１３０℃で１２分間圧縮成形され、その間に圧力は２ＭＰａから２０ＭＰａに徐々に高められる。その後、温度が高められ、５分後に１８０℃に達する。温度は次いで、１８０℃で１５分間一定に保たれ、その間に、プレートは試験ポリマー組成物に存在するパーオキシドによって完全に架橋される。最後に、圧力が開放されるときに室温に達するまで、温度が１５℃／分の冷却速度を使用して低下される。プレートは、揮発性物質の損失を防ぐために、圧力の開放後直ちに金属製ホイルで包まれる。
【０１２１】
試験サンプルに電圧をかけるために、高電圧源が、上方電極に連結される。サンプルを通って得られた電流が電位計を用いて測定される。測定セルは、真鍮電極を有する３電極系である。真鍮電極は、高められた温度での測定を容易にしかつ試験サンプルの均一の温度を付与するために、加熱サーキュレーターに連結された加熱パイプを備えている。測定電極の直径は１００ｍｍである。電極の丸い端部からのフラッシュオーバーを回避するために、シリコーンゴムのスカート部が真鍮電極端部と試験サンプルとの間に置かれる。
【０１２２】
適用された電圧は３０ｋＶＤＣであり、これは、３０ｋＶ／ｍｍの平均電場を意味する。温度は７０℃であった。プレートを通る電流が、２４時間続く実験全体にわたって記録された。２４時間後の電流が、絶縁体の伝導度を計算するために使用された。
【０１２３】
この方法および伝導度測定のための測定手順の模式図は、Nordic Insulation Symposium 2009 (Nord-IS 09)、スウェーデン国イェーテボリ、２００９年６月１５〜１７日、５５〜５８頁、Olssonら、”Experimental determination of DC conductivity for XLPE insulation”に完全に記載されている。
【０１２４】
ポリマー組成物またはポリマー中の二重結合の量の測定法
Ａ）ＩＲ分光法による炭素−炭素二重結合の量の定量
定量的赤外（ＩＲ）分光法が、炭素−炭素二重結合（Ｃ＝Ｃ）の量を定量するために使用された。既知の構造の代表的低分子量モデル化合物中のＣ＝Ｃ官能基のモル吸光係数の事前の決定により較正が達成された。
【０１２５】
これらの基の各々の量（Ｎ）が、下記式によって、炭素原子１０００個当たりの炭素−炭素二重結合の数（Ｃ＝Ｃ／１０００Ｃ）として決定された。
Ｎ＝（Ａ×１４）／（Ｅ×Ｌ×Ｄ）
ここで、Ａは、ピーク高さとして定義される最大吸光度であり、Ｅは、係る基のモル吸光係数（ｌ・モル−１・ｍｍ−１）であり、Ｌはフィルム厚さ（ｍｍ）であり、Ｄは物質の密度（ｇ・ｃｍ−１）である。
【０１２６】
炭素原子１０００個当たりのＣ＝Ｃ結合の総量は、個々のＣ＝Ｃ含有成分のＮを合計することによって計算され得る。
【０１２７】
ポリエチレンサンプルの場合には、固体状態の赤外スペクトルが、ＦＴＩＲ分光計（PerkinElmer 2000）を使用して、圧縮成形された薄い（０．５〜１．０ｍｍ）フィルムについて４ｃｍ−１の分解能で記録され、吸収モードで分析された。
【０１２８】
１）＞０．４重量％の極性コモノマーを有するポリエチレンコポリマーを除く、ポリエチレンホモポリマーおよびコポリマーを含むポリマー組成物
ポリエチレンのために、３種類のＣ＝Ｃ含有官能基が定量された。各々は特徴的な吸収を有し、個々の吸光係数をもたらす異なるモデル化合物に対して較正された。
Ｅ＝１３．１３ｌ・モル−１・ｍｍ−１を与える１−デセン［デク−１−エン］に基づく９１０ｃｍ−１によるビニル（Ｒ−ＣＨ＝ＣＨ２）
Ｅ＝１８．２４ｌ・モル−１・ｍｍ−１を与える２−メチル−１−ヘプテン［２−メチルヘプト−１−エン］に基づく８８８ｃｍ−１によるビニリデン（ＲＲ’Ｃ＝ＣＨ２）
Ｅ＝１５．１４ｌ・モル−１・ｍｍ−１を与えるトランス−４−デセン［（Ｅ）−デク−４−エン］に基づく９６５ｃｍ−１によるトランス−ビニレン（Ｒ−ＣＨ＝ＣＨ−Ｒ’）
【０１２９】
＜０．４重量％の極性コモノマーを有するポリエチレンホモポリマーまたはコポリマーのために、約９８０ｃｍ−１と８４０ｃｍ−１との間に線状基線較正が適用された。
【０１３０】
２）＞０．４重量％の極性コモノマーを有するポリエチレンコポリマーを含むポリマー組成物
＞０．４重量％の極性コモノマーを有するポリエチレンコポリマーのために、２種類のＣ＝Ｃ含有官能基が定量された。各々は、特的な吸収を有し、個々の吸光係数をもたらす異なるモデル化合物に対して較正された。
Ｅ＝１３．１３ｌ・モル−１・ｍｍ−１を与える１−デセン［デク−１−エン］に基づく９１０ｃｍ−１によるビニル（Ｒ−ＣＨ＝ＣＨ２）
Ｅ＝１８．２４ｌ・モル−１・ｍｍ−１を与える２−メチル−１−ヘプテン［２−メチルヘプト−１−エン］に基づく８８８ｃｍ−１によるビニリデン（ＲＲ’Ｃ＝ＣＨ２）
【０１３１】
ＥＢＡ：
ポリ（エチレン−コ−ブチルアクリレート）（ＥＢＡ）系のために、約９２０ｃｍ−１と８７０ｃｍ−１との間に線状基線較正が適用された。
ＥＭＡ：
ポリ（エチレン−コ−メチルアクリレート）（ＥＭＡ）系のために、約９３０ｃｍ−１と８７０ｃｍ−１との間に線状基線較正が適用された。
【０１３２】
３）不飽和低分子量分子を含むポリマー組成物
低分子量Ｃ＝Ｃ含有種を含む系のために、上記低分子量種自体におけるＣ＝Ｃ吸収のモル吸光係数を使用する直接の較正が行われた。
【０１３３】
Ｂ）ＩＲ分光法によるモル吸光係数の定量
モル吸光係数が、ＡＳＴＭ  Ｄ−３１２４−９８およびＡＳＴＭ  Ｄ６２４８−９８に示された手法に従って決定された。溶液状態の赤外スペクトルが、０．１ｍｍ光路長の液体セルを備えたＦＴＩＲ分光計（Perkin Elmer 2000）を使用して４ｃｍ−１の解像度で記録された。モル吸光係数（Ｅ）は、下記式によって、ｌ・モル−１・ｍｍ−１として決定された。
Ｅ＝Ａ／（Ｃ×Ｌ）
ここで、Ａはピーク高さとして定義される最大吸光度であり、Ｃは濃度（モル・ｌ−１）であり、Ｌはセル厚さ（ｍｍ）である。少なくとも３つの二硫化炭素（ＣＳ２）中の０．１８モルモル・ｌ−１溶液が使用され、モル吸光係数の平均値が決定された。
【実施例】
【０１３４】
実験
本発明の実施例のポリマーおよび参照例のポリマーの調製
全てのポリマーが、高圧反応器で製造された低密度ポリエチレンであった。ＣＴＡ供給に関して、例えばＰＡ含量は、リットル／時またはｋｇ／時として示され得、検算のために０．８０７ｋｇ／リットルのＰＡの密度を使用していずれかの単位に変換され得る。
【０１３５】
ＬＤＰＥ１
エチレンが、再循環されたＣＴＡと共に、中間の冷却を伴って５−段階プレ圧縮器および２−段階ハイパー圧縮器において圧縮されて約２６２８バールの初期反応圧力に達した。合計の圧縮器処理量は約３０トン／時であった。圧縮器領域では、約４．９リットル／時のプロピオンアルデヒド（ＰＡ、ＣＡＳ番号：１２３−３８−６）が連鎖移動剤としての約８１ｋｇのプロピレン／時とともに添加されて１．８９ｇ／１０分のＭＦＲを維持した。ここでまた、１，７−オクタジエンが２７ｋｇ／時の量で反応器に添加された。圧縮された混合物が、約４０ｍｍの内径および１２００ｍの全長を有するフロント供給２−ゾーン管状反応器の予熱セクションで１５７℃に加熱された。イソドデカンに溶解された市販のパーオキシドラジカル開始剤の混合物が、プレヒーターのすぐ後で、発熱重合反応が約２７５℃のピーク温度に達するのに十分な量で注入され、その後、約２００℃に冷却された。続く第二のピーク反応温度は２６４℃であった。反応混合物は、キックバルブ（kick valve）によって減圧され、冷却され、ポリマーが未反応ガスから分離された。
【０１３６】
【表１】
2014518908.tif 000003
【０１３７】
使用された添加剤は市販品である。
イオン交換剤（ｃ）：合成ハイドロタルサイト（ＩＵＰＡＣ名：ジアルミニウムヘキサマグネシウムカーボーネートヘキサデカヒドロキシド、ＣＡＳ番号１１０９７−５９−９）、ＤＨＴ−４Ｖの商品名でKisuma Chemicalsによって供給
パーオキシド（ＰＯ）：ＤＣＰ＝ジクミルパーオキシド（ＣＡＳ番号８０−４３−３）、市販品
酸化防止剤（ＡＯ）：４，４’−チオビス（２−ｔ−ブチル−５−メチルフェノール）（ＣＡＳ番号９６−６９−５）、市販品
スコーチ遅延剤（ＳＲ）：２，４−ジフェニル−４−メチル−１−ペンテン（ＣＡＳ番号６３６２−８０−７）、市販品
【０１３８】
ＤＣＰの量は、−Ｏ−Ｏ−官能基／ポリマー組成物ｋｇの含量のミリモルで示される。上記量はまた、重量％（ｗｔ％）として括弧書きで示される。
【０１３９】
本発明のポリマー組成物および参照組成物（イオン交換剤（ｃ）を含まず、本発明のポリマー組成物と同量のパーオキシドで架橋された）の成分が、ＤＣ伝導度の結果とともに、表２に示される。
【０１４０】
ポリマー組成物の配合：ポリマーペレットが、架橋剤およびＳＲ以外の添加剤（ペレットに存在しない場合）とともに、パイロット規模の押出機（Prism TSE 24TC）に添加された。得られた混合物が、下記表に示された条件で溶融混合され、そして慣用のやり方でペレットに押し出された。
【０１４１】
【表２】
2014518908.tif 000004
【０１４２】
架橋剤、ここではパーオキシド、およびＳＲが、存在するならば、液体形状でペレットに添加され、得られたペレットが実験に使用された。
【０１４３】
【表３】
2014518908.tif 000005
【０１４４】
ケーブルの製造：本発明のポリマー組成物を使用して、電力ケーブルの絶縁層が製造された。
【０１４５】
電力ケーブル押出
３層を有するケーブルが、内側および外側層としての市販の半導電性組成物を使用して作られた。真ん中の絶縁層は、本発明のポリマー組成物で形成された。ケーブルの構造は、５０ｍｍ２の撚り合わせたＡｌ導体および５．５ｍｍ厚さの絶縁体であった。内側および外側半導電層は、それぞれ１ｍｍおよび１ｍｍの厚さを有した。ケーブルラインは、カテナリーNokia Maillefer １＋２系であった。即ち、内側半導電層のための１の押出ヘッドおよび絶縁体＋外側半導電層のための別の押出ヘッドであった。架橋されていないケーブルが水中で冷却された。
【０１４６】
ケーブルが架橋されるならば、架橋は、窒素下で硫化管中で行われ、その後水中で冷却された。
【０１４７】
得られたケーブルは低い伝導度を有し、本発明のポリマー組成物の、電力ケーブル、例えばＨＶＤＣ電力ケーブル用途におけるケーブル層としての、好ましくは絶縁層としての適用性を示す。
【図１】
2014518908.tif 000006
【国際調査報告】
2014518908.tif 000007
2014518908.tif 000008